(57)【特許請求の範囲】
【請求項１】
ガラス板の製造方法であって、
（１）相互に対向する第１の主表面および第２の主表面を有するガラス素材を準備する工程であって、前記ガラス素材は、前記第１の主表面と前記第２の主表面をつなぐ端面を有する工程と、
（２）前記ガラス素材の前記第１の主表面の側にレーザを照射することにより、前記第１の主表面に、レーザ改質領域で構成された分断用ラインを形成する工程と、
（３）前記分断用ラインが形成された前記ガラス素材を化学強化処理する工程と、
を有し、
前記（２）の工程において、前記分断用ラインは、１または２以上の製品ラインおよび１または２以上のリリースラインで構成され、前記製品ラインは、前記ガラス素材から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断していない、製造方法。
【請求項２】
前記レーザ改質領域は、前記第１の主表面に表面ボイドを有し、
前記リリースラインの少なくとも一つは、前記第１の主表面において、全長範囲内に、前記表面ボイドが存在しない欠落部分を有するように形成される、請求項１に記載の製造方法。
【請求項３】
前記リリースラインの少なくとも一つは、前記第２の主表面まで貫通しないように形成される、請求項１または２に記載の製造方法。
【請求項４】
さらに、前記（３）の工程の後に、
前記ガラス素材から、１または２以上のガラス物品を分離採取する工程
を有する、請求項１乃至３のいずれか一つに記載の製造方法。
【請求項５】
ガラス板の製造方法であって、
（１）相互に対向する第１の主表面および第２の主表面を有するガラス素材を準備する工程であって、前記ガラス素材は、前記第１の主表面と前記第２の主表面をつなぐ端面を有する工程と、
（２）前記ガラス素材の前記第１の主表面の側にレーザを照射することにより、前記第１の主表面に、レーザ改質領域で構成された製品ラインを形成する工程と、
（３）前記（２）の工程の前または前記（２）の工程の後に、前記ガラス素材の前記第１または第２の主表面にリリースラインを形成する工程と、
（４）前記製品ラインおよび前記リリースラインが形成された前記ガラス素材を化学強化処理する工程と、
を有し、
前記（２）の工程において、前記製品ラインは、前記ガラス素材から分離採取されるガラス物品の輪郭線に対応し、前記リリースラインは、前記製品ライン以外の部分に対応し、
前記製品ラインは、前記第１の主表面から前記第２の主表面に向かって深さ方向に延伸し、前記リリースラインは、前記第１の主表面から前記第２の主表面に向かって、または前記第２の主表面から前記第１の主表面に向かって、深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断していない、製造方法。
【請求項６】
さらに、前記（４）の工程の後に、
前記ガラス素材から、１または２以上のガラス物品を分離採取する工程
を有する、請求項５に記載の製造方法。
【請求項７】
前記リリースラインは、曲線部分を有し、または実質的に直線で構成される、請求項１乃至６のいずれか一つに記載の製造方法。
【請求項８】
隣接する２つのガラス物品の輪郭線は、相互に重なっておらず、
隣接する２つのガラス物品の輪郭線の間には、少なくとも一つのリリースラインが存在する、請求項１乃至７のいずれか一つに記載の製造方法。
【請求項９】
隣接する２つのガラス物品の輪郭線の一部は、相互に重なっている、請求項１乃至７のいずれか一つに記載の製造方法。
【請求項１０】
ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面は、化学強化処理により形成された圧縮応力層を有する、ガラス板。
【請求項１１】
ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、前記所定のアルカリ金属イオンの濃度が当該ガラス板のバルク濃度よりも高いプロファイルを有し、
前記所定のアルカリ金属イオンは、前記第１の主表面および前記第２の主表面に圧縮応力層を付与して、両主表面の強度を高めるためのアルカリ金属イオンである、ガラス板。
【請求項１２】
ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、当該ガラス板の厚さの中央部分に比べて、前記第１の主表面の側および前記第２の主表面の側ほど前記所定のアルカリ金属イオンの濃度が高いプロファイルを有し、
前記所定のアルカリ金属イオンは、前記第１の主表面および前記第２の主表面に圧縮応力層を付与して、両主表面の強度を高めるためのアルカリ金属イオンであり、
前記切断面において、前記濃度プロファイルにおける前記所定のアルカリ金属イオンの濃度は、当該ガラス板のバルク濃度よりも高い、ガラス板。
【請求項１３】
ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、前記第１の主表面の側および前記第２の主表面の側ほど前記所定のアルカリ金属イオンの濃度が高い、略放物線状のプロファイルを有し、
前記所定のアルカリ金属イオンは、前記第１の主表面および前記第２の主表面に圧縮応力層を付与して、両主表面の強度を高めるためのアルカリ金属イオンであり、
前記切断面において、前記濃度プロファイルにおける前記所定のアルカリ金属イオンの濃度は、当該ガラス板のバルク濃度よりも高い、ガラス板。
【請求項１４】
前記リリースラインは、曲線部分を有し、または実質的に直線で構成される、請求項１０乃至１３のいずれか一つに記載のガラス板。
【請求項１５】
前記製品ラインは、レーザ改質領域で構成されている、請求項１０乃至１４のいずれか一つに記載のガラス板。
【請求項１６】
前記レーザ改質領域は、前記第１の主表面に表面ボイドを有し、
さらに、前記レーザ改質領域は、前記第１の主表面から深さ方向に沿って、ボイドを有する、請求項１５に記載のガラス板。
【請求項１７】
前記リリースラインの少なくとも一つは、レーザ改質領域で構成されている、請求項１０乃至１６のいずれか一つに記載のガラス板。
【請求項１８】
前記レーザ改質領域で構成されたリリースラインは、前記第１の主表面において、全長範囲内に、表面ボイドが存在しない欠落部分を有する、請求項１７に記載のガラス板。
【請求項１９】
前記リリースラインは、レーザ改質領域で構成されている、請求項１０乃至１８のいずれか一つに記載のガラス板。
【請求項２０】
前記リリースラインの少なくとも一つは、前記第２の主表面まで貫通していない、請求項１０乃至１９のいずれか一つに記載のガラス板。
【請求項２１】
隣接する２つのガラス物品の輪郭線は、相互に重なっておらず、
隣接する２つのガラス物品の輪郭線の間には、少なくとも一つのリリースラインが存在する、請求項１０乃至２０のいずれか一つに記載のガラス板。
【請求項２２】
隣接する２つのガラス物品の輪郭線の一部は、相互に重なっている、請求項１０乃至２０のいずれか一つに記載のガラス板。
【発明の詳細な説明】
【技術分野】
【０００１】
本発明は、ガラス板の製造方法およびガラス板に関する。
【背景技術】
【０００２】
例えば、電子機器のカバーガラス、建材用の窓ガラス、および車両用のガラス部材などの分野において、使用されるガラス物品に高い強度が求められる場合がある。そのような場合、ガラス物品のもととなるガラス基板に対して、しばしば、化学強化処理が適用される。
【０００３】
化学強化処理は、ガラス基板をアルカリ金属を含む溶融塩中に浸漬させ、ガラス基板の表面に存在する原子径のより小さなアルカリ金属イオンを、溶融塩中に存在する原子径のより大きなアルカリ金属イオンと置換するプロセスである。
【０００４】
化学強化処理により、ガラス基板の表面には、元の原子よりも原子径の大きなアルカリ金属イオンが導入される。このため、ガラス基板の表面に圧縮応力層が形成され、これによりガラス基板の強度が向上する。
【０００５】
なお、一般に化学強化されたガラス物品は、
（Ｉ）大きな寸法のガラス素材を準備する工程、
（ＩＩ）ガラス素材から、製品形状の複数のガラス基板を切断採取する工程、および
（ＩＩＩ）採取されたガラス基板を化学強化処理する工程、
を経て製造される。
【先行技術文献】
【特許文献】
【０００６】
【特許文献１】米国特許出願公開第２０１５／０１６６３９３号明細書
【特許文献２】特表２０１３−５３６０８１号公報
【特許文献３】米国特許出願公開第２０１２／０１９６０７１号明細書
【発明の概要】
【発明が解決しようとする課題】
【０００７】
従来の製造方法では、（ＩＩ）における切断後から（ＩＩＩ）における化学強化処理の際に、最終形状の多くのガラス基板をハンドリングする必要がある。しかしながら、この段階では、ガラス基板は未だ化学強化処理されていないため、特に端面に傷がつきやすく、十分に慎重なハンドリングが要求される。例えば、最終形状のガラス基板を化学強化処理する際には、ガラス基板の溶融塩中での支持または把持の方法、あるいはガラス基板と使用冶具との接触などについても十分な対策が必要となる。
【０００８】
このように、従来の製造方法は、ガラス基板のハンドリングが煩雑であるという問題がある。また、最終的に得られるガラス物品における主に強度の品質の確保が難しく、ガラス物品の製造歩留まりがあまり高められないという問題がある。
【０００９】
一方、このような問題を回避するため、予め大きな寸法のガラス素材に対して化学強化処理を実施しておき、このガラス素材を切断することにより、化学強化されたガラス物品を製造する方法が考えられる。
【００１０】
しかしながら、このような方法では、ガラス素材の表面が強化されているため、ガラス素材からガラス物品を切り出すことが難しくなるという問題がある。また、ガラス物品を切り出すことができたとしても、これにより得られるガラス物品は、化学強化されていない端面を有するため、十分な強度が得られないという問題が生じる。
【００１１】
本発明は、このような背景に鑑みなされたものであり、本発明では、傷による外観上の品質の低下が有意に抑制される上、良好な強度を有するガラス物品を得ることが可能な、ガラス板を提供することを目的とする。また、そのようなガラス板の製造方法を提供することを目的とする。
【課題を解決するための手段】
【００１２】
本発明では、ガラス板の製造方法であって、
（１）相互に対向する第１の主表面および第２の主表面を有するガラス素材を準備する工程であって、前記ガラス素材は、前記第１の主表面と前記第２の主表面をつなぐ端面を有する工程と、
（２）前記ガラス素材の前記第１の主表面の側にレーザを照射することにより、前記第１の主表面に、レーザ改質領域で構成された分断用ラインを形成する工程と、
（３）前記分断用ラインが形成された前記ガラス素材を化学強化処理する工程と、
を有し、
前記（２）の工程において、前記分断用ラインは、１または２以上の製品ラインおよび１または２以上のリリースラインで構成され、前記製品ラインは、前記ガラス素材から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断していない、製造方法が提供される。
【００１３】
なお、この製造方法において、前記（１）の工程におけるガラス素材は、本製造方法を実施する者が製造したものであっても、第三者から購入したものであってもよい。
【００１４】
また、本発明では、ガラス板の製造方法であって、
（１）相互に対向する第１の主表面および第２の主表面を有するガラス素材を準備する工程であって、前記ガラス素材は、前記第１の主表面と前記第２の主表面をつなぐ端面を有する工程と、
（２）前記ガラス素材の前記第１の主表面の側にレーザを照射することにより、前記第１の主表面に、レーザ改質領域で構成された製品ラインを形成する工程と、
（３）前記（２）の工程の前または前記（２）の工程の後に、前記ガラス素材の前記第１または第２の主表面にリリースラインを形成する工程と、
（４）前記製品ラインおよび前記リリースラインが形成された前記ガラス素材を化学強化処理する工程と、
を有し、
前記（２）の工程において、前記製品ラインは、前記ガラス素材から分離採取されるガラス物品の輪郭線に対応し、前記リリースラインは、前記製品ライン以外の部分に対応し、
前記製品ラインは、前記第１の主表面から前記第２の主表面に向かって深さ方向に延伸し、前記リリースラインは、前記第１の主表面から前記第２の主表面に向かって、または前記第２の主表面から前記第１の主表面に向かって、深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断していない、製造方法が提供される。
【００１５】
また、本発明では、ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面は、化学強化処理により形成された圧縮応力層を有する、ガラス板が提供される。
【００１６】
また、本発明は、ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、前記所定のアルカリ金属イオンの濃度が当該ガラス板のバルク濃度よりも高いプロファイルを有し、
前記所定のアルカリ金属イオンは、前記第１の主表面および前記第２の主表面に圧縮応力層を付与して、両主表面の強度を高めるためのアルカリ金属イオンである、ガラス板が提供される。
【００１７】
また、本発明は、ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、当該ガラス板の厚さの中央部分に比べて、前記第１の主表面の側および前記第２の主表面の側ほど前記所定のアルカリ金属イオンの濃度が高いプロファイルを有し、
前記所定のアルカリ金属イオンは、前記第１の主表面および前記第２の主表面に圧縮応力層を付与して、両主表面の強度を高めるためのアルカリ金属イオンであり、
前記切断面において、前記濃度プロファイルにおける前記所定のアルカリ金属イオンの濃度は、当該ガラス板のバルク濃度よりも高い、ガラス板が提供される。
【００１８】
さらに、本発明では、ガラス板であって、
相互に対向する第１の主表面および第２の主表面と、
前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸し、
前記第１の主表面と前記端面の境界および前記第２の主表面と前記端面の境界を接続線と称したとき、
（Ｉ）前記第１の主表面において、前記リリースラインは、いずれも、前記接続線には接続されておらず、または
（ＩＩ）前記第１の主表面において、第１のリリースラインの第１端部が第１の接続線に接続されている場合、
（ｉ）前記第１のリリースラインは、前記製品ラインによってさらなる延伸が妨げられるように、第２端部が前記製品ラインに接続され、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインは、全体として、前記第１のリリースラインの延伸可能な方向に沿った連続線分を構成し、前記連続線分は、当該ガラス板の前記第１の主表面において、前記第１の接続線から別の接続線まで横断しておらず、
当該ガラス板を製品ラインで切断した際に得られるガラス物品の切断面において、前記第１の主表面から前記第２の主表面にわたる所定のアルカリ金属イオンの濃度プロファイルは、前記第１の主表面の側および前記第２の主表面の側ほど前記所定のアルカリ金属イオンの濃度が高い、略放物線状のプロファイルを有し、
前記所定のアルカリ金属イオンは、前記第１の主表面および前記第２の主表面に圧縮応力層を付与して、両主表面の強度を高めるためのアルカリ金属イオンであり、
前記切断面において、前記濃度プロファイルにおける前記所定のアルカリ金属イオンの濃度は、当該ガラス板のバルク濃度よりも高い、ガラス板が提供される。
【発明の効果】
【００１９】
本発明では、傷による外観上の品質の低下が有意に抑制される上、良好な強度を有するガラス物品を得ることが可能な、ガラス板を提供することができる。また、そのようなガラス板の製造方法を提供することができる。
【図面の簡単な説明】
【００２０】
【図１】本発明の一実施形態によるガラス物品の製造方法のフローを模式的に示した図である。
【図２】本発明の一実施形態によるガラス物品の製造方法において使用され得る、ガラス素材の形態を模式的に示した図である
【図３】面内ボイド領域および内部ボイド列の形態を説明するための模式図である。
【図４】面内ボイド領域の一形態を模式的に示した図である。
【図５】ガラス素材の第１の主表面に、複数の面内ボイド領域が形成された状態を模式的に示した図である。
【図６】面内ボイド領域の一例を模式的に示した図である。
【図７】面内ボイド領域の別の一例を模式的に示した図である。
【図８】ガラス板から、複数のガラス物品が分離された状態を模式的に示した図である。
【図９】第１の製造方法において、ガラス板からガラス物品を分離する際に使用され得る装置の一例を模式的に示した図である。
【図１０】第１の製造方法において、ガラス板からガラス物品を分離する際に使用され得る別の装置の一例を模式的に示した図である。
【図１１】本発明の一実施形態によるガラス板の製造方法のフローを模式的に示した図である。
【図１２】本発明の一実施形態によるガラス物品を概略的に示した図である。
【図１３】本発明の一実施形態によるガラス物品の一つの端面における、厚さ方向における導入イオンの濃度プロファイル模式的に示した図である。
【図１４】本発明の一実施形態によるガラス板を概略的に示した図である。
【図１５】第１のガラス板の第１の主表面および断面の一例を示したＳＥＭ写真である。
【図１６】本発明の一実施形態によるガラス板の仮想端面における内部ボイド列の一例を示したＳＥＭ写真である。
【図１７】本発明の一実施形態によるガラス板の仮想端面における内部ボイド列の一例を示したＳＥＭ写真である。
【図１８】本発明の一実施形態によるガラス板の仮想端面における内部ボイド列の一例を示したＳＥＭ写真である。
【図１９】プレ分断現象を抑制するためのガラス板の概略的な斜視図である。
【図２０】ガラス板の第１の主表面に形成されたリリースラインの模式的な部分拡大図である。
【図２１】プレ分断現象を抑制するための別のガラス板の概略的な斜視図である。
【図２２】リリースラインと製品ラインの関係の一例を模式的に示した図である。
【図２３】リリースラインと製品ラインの関係の別の一例を模式的に示した図である。
【図２４】プレ分断現象を抑制するためのガラス板における分断用ラインの一態様を示した図である。
【図２５】プレ分断現象を抑制するためのガラス板における分断用ラインの一態様を示した図である。
【図２６】プレ分断現象を抑制するためのガラス板における分断用ラインの一態様を示した図である。
【図２７】プレ分断現象を抑制するためのさらに別のガラス板の概略的な斜視図である。
【図２８】プレ分断現象を抑制するためのガラス板の製造方法の一例を概略的に示したフロー図である。
【図２９】ガラス板の製造方法に使用されるガラス素材の一例を模式的に示した斜視図である。
【図３０】ガラス素材に形成されたＸ方向に延伸する分断用ラインの一例を模式的に示した図である。
【図３１】ガラス素材に形成された分断用ラインの形態の一例を模式的に示した図である。
【図３２】プレ分断現象を抑制するためのガラス板の別の製造方法の一例を概略的に示したフロー図である。
【図３３】プレ分断現象を抑制するためのガラス板のさらに別の製造方法の一例を概略的に示したフロー図である。
【図３４】実施例におけるガラス基板と採取したサンプルとの関係を示した図である。
【図３５】サンプルＡの第１の端面において測定された、面内応力分布結果を示した図である。
【図３６】サンプルＢの第１の端面において測定された、面内応力分布結果を示した図である。
【図３７】サンプルＣの第１の端面において測定された、面内応力分布結果を示した図である。
【図３８】サンプルＡで得られたカリウムイオン濃度分析の結果を示したグラフである。
【図３９】サンプルＢで得られたカリウムイオン濃度分析の結果を示したグラフである。
【図４０】サンプルＣで得られたカリウムイオン濃度分析の結果を示したグラフである。
【図４１】平曲げ試験装置の構成を模式的に示した図である。
【図４２】縦曲げ試験装置の構成を模式的に示した図である。
【図４３】各サンプルにおいて得られた平曲げ試験の結果をまとめて示した図（ワイブル分布図）である。
【図４４】各サンプルにおいて得られた縦曲げ試験の結果をまとめて示した図（ワイブル分布図）である。
【発明を実施するための形態】
【００２１】
以下、図面を参照して、本発明の一実施形態について説明する。
【００２２】
（本発明の一実施形態によるガラス物品の製造方法）
図１〜図１０を参照して、本発明の一実施形態によるガラス物品の製造方法について説明する。
【００２３】
図１には、本発明の一実施形態によるガラス物品の製造方法（以下、「第１の製造方法」と称する）のフローを模式的に示す。
【００２４】
図１に示すように、第１の製造方法は、
相互に対向する第１の主表面および第２の主表面を有するガラス素材を準備する工程（ガラス素材準備工程）（工程Ｓ１１０）と、
ガラス素材の第１の主表面にレーザを照射して、第１の主表面に面内ボイド領域を形成するとともに、ガラス素材の内部に内部ボイド列を形成する工程（レーザ照射工程）（工程Ｓ１２０）と、
ガラス素材を化学強化処理する工程（化学強化工程）（工程Ｓ１３０）と、
化学強化されたガラス素材であるガラス板から、前記面内ボイド領域および内部ボイド列に沿って、ガラス物品を分離する工程（分離工程）（工程Ｓ１４０）と、
を有する。
【００２５】
以下、図２〜図１０を参照して、各工程について説明する。なお、図２〜図１０は、それぞれ、第１の製造方法の一工程を概略的に示した図である。
【００２６】
（工程Ｓ１１０）
まず、相互に対向する第１の主表面および第２の主表面を有するガラス素材が準備される。
【００２７】
ガラス素材のガラス組成は、化学強化が可能な組成である限り、特に限られない。ガラス素材は、例えば、ソーダライムガラス、アルミノシリケートガラス、またはアルカリアルミノシリケートガラス等であってもよい。
【００２８】
この段階において、ガラス素材は、化学強化処理がされていてもよいし、化学強化処理がされていなくてもよい。なお、ここでの化学強化処理は、後の工程Ｓ１３０で実施される化学強化処理とは異なるものであることに留意する必要がある。
【００２９】
この点を明確にするため、以降、この段階での化学強化処理は、「予備的な化学強化処理」と称され、後の化学強化処理とは区別される。
【００３０】
予備的な化学強化処理の回数は、１回でも２回以上でもよく、特に限定されない。予備的な化学強化処理を２回以上実施した場合、主表面に直交する方向における残留応力層のプロファイルを、予備的な化学強化処理を１回のみ実施した場合に得られるプロファイルと異なる状態にできる。
【００３１】
ガラス素材の厚さは、特に限られないが、例えば０．０３ｍｍ〜６ｍｍの範囲であってもよい。また、建材用や車両用のガラス素材の場合には、例えば、２〜１９ｍｍの範囲であってもよい。
【００３２】
ガラス素材は、板状で提供されても、ロール状で提供されてもよい。ロール状のガラス素材を使用した場合、板状のものに比べて、搬送が容易となる。なお、板状のガラス素材の場合、第１および第２の主表面は、必ずしも平坦である必要はなく、曲面状であってもよい。
【００３３】
図２には、一例として、板状のガラス素材１１０の形態を模式的に示す。ガラス素材１１０は、平坦な第１の主表面１１２、平坦な第２の主表面１１４、および端面１１６を有する。
【００３４】
（工程Ｓ１２０）
次に、板状のガラス素材１１０にレーザが照射される。これにより、ガラス素材１１０の第１の主表面１１２に、面内ボイド領域が形成される。また、この面内ボイド領域から下側、すなわち第２の主表面１１４の側に、複数の内部ボイド列が形成される。
【００３５】
ここで、「面内ボイド領域」とは、複数の表面ボイドが所定の配置で配列されて形成された線状領域を意味する。また、「内部ボイド列」とは、ガラス素材の内部において、１または２以上のボイドが、第１の主表面から第２の主表面に向かって配列されて形成された線状領域を意味する。
【００３６】
以下、図３を用いて、「面内ボイド領域」および「内部ボイド列」の形態について、より詳しく説明する。図３には、ガラス素材に形成された面内ボイド領域および内部ボイド列を模式的に示す。
【００３７】
図３に示すように、このガラス素材１１０には、一つの面内ボイド領域１３０と、この面内ボイド領域１３０に対応する複数の内部ボイド列１５０とが形成されている。
【００３８】
前述のように、面内ボイド領域１３０は、複数の表面ボイド１３８が所定の配置で配列された線状領域を意味する。例えば、図３の例では、ガラス素材１１０の第１の主表面１１２に、複数の表面ボイド１３８が一定の方向（Ｘ方向）に配列されており、これにより面内ボイド領域１３０が形成される。
【００３９】
各表面ボイド１３８は、第１の主表面１１２におけるレーザの照射位置に対応しており、例えば、１μｍ〜５μｍの間の直径を有する。ただし、表面ボイド１３８の直径は、レーザの照射条件およびガラス素材１１０の種類等により変化する。
【００４０】
隣接する表面ボイド１３８同士の中心間距離Ｐは、ガラス素材１１０の組成および厚さ、ならびにレーザ加工条件等に基づいて、任意に定められる。例えば、中心間距離Ｐは、２μｍ〜１０μｍの範囲であってもよい。なお、表面ボイド１３８同士の中心間距離Ｐは、全ての位置で等しくなっている必要はなく、場所によって異なっていてもよい。すなわち、表面ボイド１３８は、不規則な間隔で配列されてもよい。
【００４１】
一方、内部ボイド列１５０は、前述のように、ガラス素材１１０の内部において、１または２以上のボイド１５８が、第１の主表面１１２から第２の主表面１１４に向かって配列されて形成された線状領域を意味する。
【００４２】
ボイド１５８の形状、寸法、およびピッチは、特に限られない。ボイド１５８は、例えば、Ｙ方向から見たとき、円形、楕円形、矩形、または三角形等の形状であってもよい。また、Ｙ方向から見たときのボイド１５８の最大寸法（通常の場合、内部ボイド列１５０の延伸方向に沿ったボイド１５８の長さに相当する）は、例えば、０．１μｍ〜１０００μｍの範囲であってもよい。
【００４３】
各内部ボイド列１５０は、それぞれに対応する表面ボイド１３８を有する。例えば、図３に示す例では、１８個の表面ボイド１３８のそれぞれに対応した、合計１８本の内部ボイド列１５０が形成されている。
【００４４】
なお、図３の例では、一つの内部ボイド列１５０を構成する各ボイド１５８は、ガラス素材１１０の厚さ方向（Ｚ方向）に沿って配列されている。すなわち、各内部ボイド列１５０は、Ｚ方向に延在している。しかしながら、これは単なる一例であって、内部ボイド列１５０を構成する各ボイドは、Ｚ方向に対して傾斜した状態で、第１の主表面１１２から第２の主表面１１４まで配列されてもよい。
【００４５】
また、図３の例では、各内部ボイド列１５０は、それぞれ、表面ボイド１３８を除き、合計３個のボイド１５８の配列で構成されている。しかしながら、これは単なる一例であって、各内部ボイド列１５０は、１つもしくは２つのボイド１５８、または４つ以上のボイド１５８で構成されてもよい。また、それぞれの内部ボイド列１５０において、含まれるボイド１５８の数は、異なっていてもよい。さらに、いくつかのボイド１５８は、表面ボイド１３８と連結され、「長い」表面ボイド１３８が形成されてもよい。
【００４６】
さらに、各内部ボイド列１５０は、第２の主表面１１４で開口されたボイド（第２の表面ボイド）を有しても、有しなくてもよい。
【００４７】
なお、以上の説明から明らかなように、面内ボイド領域１３０は、実際に連続的な「線」として形成された領域ではなく、各表面ボイド１３８を結んだ際に形成される、仮想的な線状領域を表すことに留意する必要がある。
【００４８】
同様に、内部ボイド列１５０は、実際に連続的な「線」として形成された領域ではなく、各ボイド１５８を結んだ際に形成される、仮想的な線状領域を表すことに留意する必要がある。
【００４９】
さらに、一つの面内ボイド領域１３０は、必ずしも１本の「線」（表面ボイド１３８の列）として認識される必要はなく、一つの面内ボイド領域１３０は、相互に極めて接近した状態で配置された、平行な複数の「線」の集合体として形成されても良い。
【００５０】
図４には、そのような複数の「線」の集合体して認識される面内ボイド領域１３０の一例を示す。この例では、ガラス素材１１０の第１の主表面１１２に、相互に平行な２本の表面ボイド列１３８Ａ、１３８Ｂが形成されており、これらにより、一つの面内ボイド領域１３０が構成されている。両表面ボイド列１３８Ａおよび１３８Ｂの距離は、例えば、５μｍ以下であり、３μｍ以下であることが好ましい。
【００５１】
なお、図４の例では、面内ボイド領域１３０は、２本の表面ボイド列１３８Ａおよび１３８Ｂで構成されているが、面内ボイド領域１３０は、より多くの表面ボイド列で構成されてもよい。
【００５２】
以下、このような複数の表面ボイド列で構成される面内ボイド領域を、特に「マルチライン面内ボイド領域」と称する。また、図３に示したような、一つの表面ボイド列で構成される面内ボイド領域１３０を、特に「シングルライン面内ボイド領域」と称し、「マルチライン面内ボイド領域」と区別する。
【００５３】
以上説明したような面内ボイド領域１３０および内部ボイド列１５０は、ガラス素材１１０の第１の主表面１１２に、レーザを照射することにより形成できる。
【００５４】
より具体的には、まず、ガラス素材１１０の第１の主表面１１２の第１の位置に、レーザを照射することにより、第１の主表面１１２から第２の主表面１１４にわたって、第１の表面ボイドを含む第１の内部ボイド列が形成される。次に、ガラス素材１１０に対するレーザの照射位置を変えて、ガラス素材１１０の第１の主表面１１２の第２の位置に、レーザを照射することにより、第１の主表面１１２から第２の主表面１１４にわたって、第２の表面ボイドを含む第２の内部ボイド列が形成される。この操作を繰り返すことにより、面内ボイド領域１３０、およびこれに対応する内部ボイド列１５０を形成することができる。
【００５５】
なお、１回のレーザ照射で、第２の主表面１１４に十分に近接するボイド１５８を有する内部ボイド列が形成されない場合、すなわちボイド１５８の中で第２の主表面１１４に最近接のボイドが、依然として第２の主表面１１４から十分に遠い位置にある場合（例えば、第２の主表面１１４に最近接のボイドにおいて、第１の主表面１１２からの距離がガラス素材１１０の厚さの１／２以下の場合）など、実質的に同じ照射位置において、２回以上、レーザ照射が行われてもよい。ここで、「実質的に同じ（照射）位置」とは、２つの位置が完全に一致する場合の他、多少ずれている場合（例えば最大３μｍのずれ）も含む意味である。
【００５６】
例えば、ガラス素材１１０の第１の主表面１１２に平行な第１の方向に沿って、複数回レーザ照射を行い、第１の面内ボイド領域１３０およびこれに対応する内部ボイド列１５０を形成した（第１のパス）後、第１のパスと略同じ方向および略同じ照射位置でレーザ照射を行う（第２のパス）ことにより、第１の面内ボイド領域１３０に対応した、より「深い」内部ボイド列１５０を形成してもよい。
【００５７】
ガラス素材１１０の厚さにもよるが、内部ボイド列１５０を構成するボイド１５８のうち、第２の主表面１１４から最も近い位置にあるボイドの中心から、第２の主表面１１４までの距離は、０μｍ〜１０μｍの範囲であることが好ましい。
【００５８】
このような処理に使用可能なレーザとしては、例えば、パルス幅がフェムト秒オーダ〜ナノ秒オーダ、すなわち１．０×１０−１５〜９．９×１０−９秒の短パルスレーザが挙げられる。そのような短パルスレーザ光は、さらにバーストパルスであることが、内部ボイドが効率よく形成される点で好ましい。また、そのような短パルスレーザの照射時間での平均出力は、例えば３０Ｗ以上である。短パルスレーザのこの平均出力が１０Ｗ未満の場合には、十分なボイドが形成できない場合がある。バーストパルスのレーザ光の一例として、パルス数が３〜１０のバーストレーザで１つの内部ボイド列が形成され、レーザ出力は定格（５０Ｗ）の９０％程度、バーストの周波数は６０ｋＨｚ程度、バーストの時間幅は２０ピコ秒〜１６５ナノ秒が挙げられる。バーストの時間幅としては、好ましい範囲として、１０ナノ秒〜１００ナノ秒が挙げられる。
【００５９】
また、レーザの照射方法としては、カー効果（Ｋｅｒｒ−Ｅｆｆｅｃｔ）に基づくビームの自己収束を利用する方法、ガウシアン・ベッセルビームをアキシコンレンズとともに利用する方法、収差レンズによる線焦点形成ビームを利用する方法などがある。いずれにしても、面内ボイド領域、内部ボイド列が形成できる限り、どのような方法でもよい。
【００６０】
例えば、バーストレーザ装置（特許文献２）を使用した場合、レーザの照射条件を適宜変更することにより、内部ボイド列１５０を構成する各ボイドの寸法、および内部ボイド列１５０に含まれるボイドの個数等をある程度変化させることができる。
【００６１】
なお、以下の記載では、面内ボイド領域１３０と、該面内ボイド領域１３０に対応する内部ボイド列１５０とを含む平面（図３において、ハッチで示されている平面１７０）を、「仮想端面」と称する場合がある。この仮想端面１７０は、第１の製造方法により製造されるガラス物品の端面と実質的に対応する。
【００６２】
図５には、一例として、工程Ｓ１２０により、ガラス素材１１０の第１の主表面１１２に、複数の面内ボイド領域１３０が形成された状態を模式的に示す。
【００６３】
図５の例では、ガラス素材１１０の第１の主表面１１２に、横方向（Ｘ方向）に５本、および縦方向（Ｙ方向）に５本、面内ボイド領域１３０が形成されている。また、図５からは視認できないが、各面内ボイド領域１３０の下側、すなわち第２の主表面１１４の側には、１または２以上のボイドが第２の主表面１１４に向かって断続的に配列された、複数の内部ボイド列が形成されている。
【００６４】
４つの面内ボイド領域１３０、および対応する内部ボイド列によって囲まれる部分、すなわち４つの仮想端面によって囲まれた仮想的な部分を、ガラスピース１６０と称する。
【００６５】
面内ボイド領域１３０の形状、さらにはガラスピース１６０の形状は、実質的に、工程Ｓ１４０後に得られるガラス物品の形状に対応する。例えば、図５の例では、ガラス素材１１０から、最終的に、１６個の矩形状のガラス物品が製造される。また、前述のように、各面内ボイド領域１３０とこれに対応する内部ボイド列１５０を含む仮想端面は、工程Ｓ１４０後に製造されるガラス物品の一つの端面に対応する。
【００６６】
なお、図５に示した面内ボイド領域１３０、さらにはガラスピース１６０の配置形態は、単なる一例であって、これらは、最終ガラス物品の形状に応じて、所定の配置で形成される。
【００６７】
図６および図７には、想定される面内ボイド領域の別の形態の一例を模式的に示す。
【００６８】
図６の例では、各面内ボイド領域１３１は、略矩形状の一本の閉じた線（ループ）として配置され、コーナ部に曲線部分を有する。従って、面内ボイド領域１３１および内部ボイド列（視認されない）に取り囲まれたガラスピース１６１は、コーナ部に曲線部分を有する略矩形板状の形態となる。
【００６９】
また、図７の例では、各面内ボイド領域１３２は、略円形の一本の閉じた線（ループ）として配置される。従って、ガラスピース１６２は、略ディスク状の形態となる。
【００７０】
また、これらの例では、一つの仮想端面によって、ガラス物品の端面が形成されることになり、従って得られるガラス物品の端面は、いずれも一つとなる。
【００７１】
このように、面内ボイド領域１３０、１３１、１３２は、直線状、曲線状、または両者の組み合わせで形成されてもよい。また、ガラスピース１６０、１６１、１６２は、単一の仮想端面により囲まれても、複数の仮想端面により囲まれてもよい。
【００７２】
（工程Ｓ１３０）
次に、ガラス素材１１０が化学強化される。
【００７３】
化学強化処理の条件は、特に限られない。化学強化は、例えば、４３０℃〜５００℃の溶融塩中に、ガラス素材１１０を１分〜２時間の間、浸漬することにより実施されてもよい。
【００７４】
溶融塩としては、硝酸塩が使用されてもよい。例えば、ガラス素材１１０に含まれるリチウムイオンを、より大きなアルカリ金属イオンに置換する場合、硝酸ナトリウム、硝酸カリウム、硝酸ルビジウム、および硝酸セシウムのうちの少なくとも一つを含む溶融塩が使用されてもよい。また、ガラス素材１１０に含まれるナトリウムイオンを、より大きなアルカリ金属イオンに置換する場合、硝酸カリウム、硝酸ルビジウム、および硝酸セシウムのうちの少なくとも一つを含む溶融塩が使用されてもよい。さらに、ガラス素材１１０に含まれるカリウムイオンを、より大きなアルカリ金属イオンに置換する場合、硝酸ルビジウムおよび硝酸セシウムのうちの少なくとも一つを含む溶融塩が使用されてもよい。
【００７５】
なお、溶融塩中には、さらに炭酸カリウムなどの塩を一種類以上追加してもよい。この場合、ガラス素材１１０の表面に、１０ｎｍ〜１μｍの厚さの低密度層を形成することができる。
【００７６】
ガラス素材１１０を化学強化処理することにより、ガラス素材１１０の第１の主表面１１２および第２の主表面１１４に、圧縮応力層を形成することができ、これにより第１の主表面１１２および第２の主表面１１４の強度を高めることができる。圧縮応力層の厚さは、置換用のアルカリ金属イオンの侵入深さに対応する。例えば、硝酸カリウムを用いてナトリウムイオンをカリウムイオンに置換する場合、ソーダライムガラスでは圧縮応力層の厚さを８μｍ〜２７μｍとすることができ、アルミノシリケートガラスでは圧縮応力層の厚さを１０μｍ〜１００μｍとすることができる。アルミノシリケートガラスの場合、アルカリ金属イオンが侵入する深さは、１０μｍ以上が好ましく、２０μｍ以上がより好ましい。
【００７７】
前述のように、従来の化学強化されたガラス物品の製造方法では、
（Ｉ）大きな寸法のガラス素材を準備する工程、
（ＩＩ）ガラス素材から、製品形状の多数のガラス基板を切断採取する工程、および
（ＩＩＩ）採取されたガラス基板を化学強化処理する工程、
を経て、ガラス物品が製造される。
【００７８】
これに対して、第１の製造方法では、ガラス素材１１０を被処理体として、化学強化処理が実施される。この場合、従来のような、製品形状のガラス物品を化学強化処理する場合とは異なり、化学強化処理の際の被処理体のハンドリングが容易となる。
【００７９】
例えば、仮にガラス素材１１０の端面１１６（図５参照）に傷が生じたとしても、この部分は、最終的なガラス物品には含まれない。また、化学強化処理の際に、例えば、ガラス物品としては利用されないガラス素材１１０の外周部を利用して、被処理体を支持または把持することが可能になる。
【００８０】
従って、第１の製造方法では、従来に比べて、製造されるガラス物品における傷のない外観上および強度の品質の確保が容易となり、製造歩留まりを高めることが可能になる。
【００８１】
ここで、第１の製造方法では、ガラス物品の形状とする前に、ガラス素材１１０に対して化学強化処理を実施するため、分離工程Ｓ１４０後に得られるガラス物品は、化学強化されていない端面を有する可能性がある。この場合、ガラス物品に十分な強度が得られなくなってしまう。
【００８２】
しかしながら、本願発明者らは、第１の製造方法の工程Ｓ１３０後、すなわち化学強化処理後のガラス素材１１０において、仮想端面（すなわち、切断されたガラス物品の端面）においても、化学強化処理により導入されたアルカリ金属イオン（以下、「導入イオン」と称する）が存在することを見出した。
【００８３】
なお、後述するように、仮想端面では、第１の主表面１１２および第２の主表面１１４とは異なり、導入イオンは、面内で不均一な濃度分布を示し、ガラス素材１１０の厚さ方向の中央部分ほど、導入イオンの濃度は低下する。ただし、仮想端面全体に化学強化処理により導入されたアルカリ金属イオンが導入され、厚さ方向の中央部分においても、導入イオンは存在しており、その濃度はゼロではない。
【００８４】
この事実は、第１の製造方法では、工程Ｓ１３０での化学強化処理の際に、レーザ照射によりガラス素材１１０の表面に形成された微細な表面ボイド１３８、およびガラス素材１１０の内部に形成された微細なボイド１５８を介して、溶融塩がガラス素材１１０の内部に導入されていること、さらには導入された溶融塩と仮想端面との間で、置換反応が生じていることを示唆するものである。このような現象は、出願人が知る限りにおいては、これまで報告されていない。
【００８５】
また、この現象を裏付ける結果として、第１の製造方法、すなわち工程Ｓ１１０〜工程Ｓ１４０を経て製造されるガラス物品は、前述の（Ｉ）〜（ＩＩＩ）の工程を経て製造された従来のガラス物品に比べて、遜色のない十分な強度を有することが確認されている。詳細は後述する。
【００８６】
このように、第１の製造方法では、工程Ｓ１３０の後に、第１の主表面１１２、第２の主表面１１４、および各仮想端面が、いずれも化学強化されたガラス素材１１０を得ることができる。
【００８７】
（工程Ｓ１４０）
次に、化学強化されたガラス素材１１０、すなわちガラス板１７５から、ガラス物品が分離される。
【００８８】
図８には、ガラス板１７５から、合計１６個のガラス物品１８０が分離された状態を模式的に示す。各ガラス物品１８０は、４つの端面１８６を有する。
【００８９】
ガラス板１７５からガラス物品１８０を分離する際には、前述の仮想端面が利用される。換言すれば、前述の仮想端面で囲まれたガラスピース１６０が、ガラス板１７５から分離されてガラス物品１８０となる。従って、ガラス物品１８０の各端面１８６は、前述の仮想端面の一つに対応する。
【００９０】
前述のように、通常、化学強化処理されたガラス素材は、第１および第２の主表面が強化されているため、ガラス板１７５からガラス物品を分離することは難しいという問題がある。
【００９１】
しかしながら、第１の製造方法では、ガラス板１７５の仮想端面は、面内に、面内ボイド領域１３０、および対応する内部ボイド列１５０に含まれる、複数の表面ボイド１３８およびボイド１５８を有する。このため、ガラス板１７５からガラス物品１８０を分離する際には、これらのボイド１３８、１５８が、いわば「面内および内部に形成されたミシン目（ｐｅｒｆｏｒａｔｉｏｎ）」のような役割を果たす。従って、第１の製造方法では、仮想端面を利用することにより、ガラス板１７５からの分離を容易に行うことが可能になる。特に、面内ボイド領域１３０が「マルチライン面内ボイド領域」の場合、いっそう容易に、ガラス物品１８０を分離することができる。
【００９２】
ここで、前述のように、面内ボイド領域１３０は、複数のボイド１３８で構成され、内部ボイド列１５０は、複数のボイド１５８で構成される。これらの面内ボイド領域１３０および内部ボイド列１５０、さらにボイド１３８、１５８は、例えば、ガラス板の厚さ方向を貫通するように形成された貫通孔とは異なる。
【００９３】
また、前述のように、ガラス板１７５は、仮想端面にも化学強化処理が施されている。よって、得られるガラス物品１８０も、化学強化された端面１８６を有する。従って、第１の製造方法では、従来のガラス素材を化学強化処理してからガラス物品を分離する方法における問題、すなわち、化学強化されていない端面を有するため、ガラス物品に十分な強度が得られないという問題を回避することができる。
【００９４】
工程Ｓ１４０を実施するための具体的な方法は、特に限られない。例えば、機械的な方法または熱的な方法により、ガラス板１７５から、１または２以上のガラス物品１８０が分離されてもよい。
【００９５】
図９には、第１の製造方法の工程Ｓ１４０において、ガラス板からガラス物品を分離する際に使用され得る装置の一例を模式的に示す。この装置２００では、機械的な方法により、ガラス板１７５から、１または２以上のガラス物品１８０を分離することができる。
【００９６】
図９に示すように、この装置２００は、台座２１０と、ローラ２２０とを有する。ローラ２２０は、制御器（図示されていない）からの指令により、ＸＹ平面内の任意の方向に沿って移動したり、回転したりすることができる。また、制御器によってローラ２２０の押し付け力や移動速度を同期して調整することができる。
【００９７】
装置２００を使用して、ガラス板からガラス物品を分離する際には、まず、台座２１０の上に、ガラス板１７５が載置される。なお、傷防止のため、台座２１０とガラス板１７５の間に、保護シート（図示されていない）を配置してもよい。
【００９８】
次に、ローラ２２０が、その先端がガラス板１７５と接するようにして、ガラス板１７５上に設置される。この時に、傷防止のため、ガラス板１７５の上にさらに保護シート（図示されていない）を配置してもよい。
【００９９】
この状態で、制御器からの指令を受信すると、ローラ２２０は、ガラス板１７５上を面内ボイド領域１３０に沿って移動する。ローラ２２０の先端は、その形状が稜角または半球状になっている。このため、ローラ２２０の押し付け力により、ガラス板１７５は、仮想端面に沿って分断される。この操作を、各面内ボイド領域１３０に沿って、繰り返し実施することにより、ガラス板１７５から、１または２以上のガラス物品１８０を分離することができる。
【０１００】
なお、図９の例では、各面内ボイド領域１３０は、直線状である。しかしながら、例えば、図６および図７に示したような曲線状の面内ボイド領域１３１、１３２に対しても、同様の操作により、ガラス板１７５から、１または２以上のガラス物品１８０を分離することができる。
【０１０１】
図１０には、ガラス板からガラス物品を分離する際に使用され得る別の装置の一例を模式的に示す。この装置２５０では、機械的な方法により、ガラス板１７５から、１または２以上のガラス物品１８０を分離することができる。
【０１０２】
図１０に示すように、この装置２５０は、変形可能なシート状部材２６０を介して、支持部材２７０に沿ってガラス板１７５を支持する構造を有する。
【０１０３】
装置２５０における支持部材２７０は、各面内ボイド領域が直線形状の場合は、一般的な円筒ロール状で良い。支持部材２７０上を搬送される際に、ガラス板１７５が湾曲し、面内ボイド領域に沿った曲げモーメントが作用する。この結果、面内ボイド領域が高速に分断される。次の工程で別方向に沿って分断することを繰り返す。また、図６および図７に示したような曲線状の面内ボイド領域１３１、１３２の場合は、支持部材２７０は平板状、または上側に凸に湾曲して、支持部材２７０に変形可能なシート状部材２６０を介してガラス板１７５の変形を支持部材２７０に沿わせ、面内ボイド領域に沿った曲げモーメントを作用させることで、ガラス板１７５から、１または２以上のガラス物品１８０を分離することができる。この場合、シート状部材２６０は予めガラス板１７５に十分な接着力で仮接着させておき、分離時にシート状部材２６０を延伸変形させることを併用することが好ましい。シート状部材２６０の材質は、分離するのに十分な延伸変形が可能な柔軟性がある材料、例えば、ゴム材料等が利用される。
【０１０４】
一方、熱的な方法により、ガラス板１７５から、１または２以上のガラス物品１８０を分離する場合には、「表面吸収方式」または「内部吸収方式」が使用されてもよい。
【０１０５】
このうち「表面吸収方式」では、熱源を用いて、ガラス板１７５の第１の主表面１１２を局部的に加熱し、熱応力を発生させることにより、ガラス板１７５からガラス物品１８０を分離する。熱源としては、例えば、比較的波長の長いレーザ（ＣＯ２レーザ等）、バーナ、またはヒータ線などが使用される。熱源からの熱を面内ボイド領域１３０に集中させることにより、面内ボイド領域１３０、さらには仮想端面に熱応力が生じ、これらの仮想端面に沿って、ガラス板１７５が破断される。これにより、ガラス物品１８０を分離することができる。
【０１０６】
これに対して、「内部吸収方式」では、比較的波長の短いレーザ（ＣＯレーザ等）が使用される。このようなレーザをガラス板１７５に照射すると、レーザの熱は、ガラス板１７５の内部に吸収される。従って、面内ボイド領域１３０に沿ってレーザを照射することにより、仮想端面に局部的に内部応力を発生させ、他の部分から破断させることができる。その結果、ガラス板１７５からガラス物品１８０が分離される。
【０１０７】
なお、以上の説明では、１枚のガラス板１７５から、１または２以上のガラス物品１８０を得る方法を例に、分離方法の実施形態を説明した。しかしながら、前述の方法（機械的方法、および「内部吸収方式」）は、複数のガラス板１７５を積層させて実施してもよい。この場合、一度により多くのガラス物品１８０を製造することができる。
【０１０８】
一般に、ガラス物品をガラス素材から分離する際には、ガラスカッターなどを用いて、ガラス素材が切断される。この場合、ガラス物品の端面は、凹凸を有する「荒れた」端面になりやすい。
【０１０９】
しかしながら、第１の製造方法では、ガラス物品１８０を分離する際に、ガラスカッターのような切断手段を必ずしも使用する必要がないため、ガラス物品１８０を分離した際に、比較的平滑な端面１８６を得ることができる。
【０１１０】
ただし、特に平滑な端面１８６が必要ではない場合など、特定の場合には、ガラスカッター等を用いて、仮想端面に沿ってガラス板１７５を切断することにより、ガラス物品１８０を分離してもよい。この場合も、仮想端面の存在により、通常の切断に比べてより容易に、ガラス板１７５を切断することができる。
【０１１１】
以上の工程により、１または２以上のガラス物品１８０を製造することができる。
【０１１２】
なお、得られたガラス物品１８０の端面１８６を保護するため、該端面１８６に、樹脂等の材料を塗布してもよい。
【０１１３】
第１の製造方法では、前述のような特徴により、ガラス物品１８０における外観上の品質の低下が有意に抑制される上、良好な強度を有するガラス物品１８０を得ることができる。
【０１１４】
以上、第１の製造方法を例に、ガラス物品を製造するための一製造方法について説明した。しかしながら、第１の製造方法は、単なる一例であって、ガラス物品を実際に製造する際には、各種変更が可能である。
【０１１５】
例えば、第１の製造方法の工程Ｓ１３０における化学強化処理は、必ずしも、ガラス素材１１０の第１の主表面１１２および第２の主表面１１４の両方に対して実施する必要はなく、一方の主表面には、化学強化処理を実施しない態様も考えられる。
【０１１６】
また、例えば、工程Ｓ１３０の後であって工程Ｓ１４０の前に、ガラス板１７５に各種機能を付与する工程（追加工程）を実施しても良い。
【０１１７】
追加工程は、これに限られるものではないが、例えばガラス板１７５に表面に保護機能などの追加機能を追加したり、表面を改質したりするために実施されても良い。
【０１１８】
そのような追加工程は、例えば、ガラス板１７５の第１の主表面１１２、第２の主表面および／または端面１１６（以下、これらをまとめて「露出面」という）に機能フィルムを貼付する工程、ならびに露出面の少なくとも一部に対して表面処理（表面改質を含む）を実施する工程等を有してもよい。
【０１１９】
表面処理の方法としては、例えば、エッチング処理、成膜処理、および印刷処理等がある。成膜処理は、例えば、塗布法、浸漬法、蒸着法、スパッタリング法、ＰＶＤ法、またはＣＶＤ法等を用いて実施されてもよい。なお、表面処理には、薬液を利用した洗浄も含まれる。
【０１２０】
表面処理により、例えば、低反射膜、高反射膜、ＩＲ吸収膜またはＵＶ吸収膜等の波長選択膜、アンチグレア膜、アンチフィンガープリント膜、防曇膜、印刷、電子回路およびこれらの多層構成膜などが形成されてもよい。
【０１２１】
さらに、工程Ｓ１２０の前もしくは後またはその両方、すなわち面内ボイド領域１３０の形成前もしくは後またはその両方の段階において、ガラス素材１１０の少なくとも一つの主表面に、溝を形成してもよい。
【０１２２】
例えば、ガラス素材１１０の第１の主表面１１２に、面内ボイド領域１３０が既に形成されている場合、この面内ボイド領域１３０に沿って、溝を形成してもよい。あるいは、ガラス素材１１０の第１の主表面１１２に、面内ボイド領域１３０がまだ形成されていない場合、将来形成される面内ボイド領域１３０に沿って、溝を形成してもよい。
【０１２３】
溝の形状は、特に限られない。溝は、例えば、断面が略Ｖ字形状、略Ｕ字形状、略逆台形状、および略凹形状などであってもよい。また、これらの溝の形態において、溝の第１の主表面１１２または第２の主表面１１４の開口部分は、ラウンドしていてもよい。
【０１２４】
このような断面形態の溝を形成した場合、工程Ｓ１４０後に得られるガラス物品１８０において、端面１８６の第１の主表面１１２および／または第２の主表面１１４との接続部分が面取りまたはラウンド加工された状態となる。このため、ガラス物品１８０に対する後加工の工程が省略できる。
【０１２５】
溝の深さは、例えば、ガラス素材１１０の厚さの１／２未満である。溝の深さは、０．０１ｍｍ以上であることが好ましい。
【０１２６】
溝の形成手段は、例えば、砥石およびレーザ等であってもよい。特に、溝の精度および品質の点からは、レーザによる加工が好ましい。
【０１２７】
（本発明の一実施形態によるガラス板の製造方法）
次に、図１１を参照して、本発明の一実施形態によるガラス板の製造方法について説明する。
【０１２８】
図１１には、本発明の一実施形態によるガラス板の製造方法（以下、「第２の製造方法」と称する）のフローを模式的に示す。
【０１２９】
図１１に示すように、第２の製造方法は、
相互に対向する第１の主表面および第２の主表面を有するガラス素材を準備する工程（ガラス素材準備工程）（工程Ｓ２１０）と、
ガラス素材の第１の主表面にレーザを照射して、第１の主表面に面内ボイド領域を形成するとともに、ガラス素材の内部に内部ボイド列を形成する工程（レーザ照射工程）（工程Ｓ２２０）と、
ガラス素材を化学強化処理する工程（化学強化工程）（工程Ｓ２３０）と、
を有する。
【０１３０】
なお、図１１から明らかなように、この第２の製造方法は、前述の図１に示した第１の製造方法において、工程Ｓ１４０の分離工程が省略されたものに相当する。
【０１３１】
すなわち、この第２の製造方法では、ガラス板として、前述の図５〜図７に示したような、１または２以上の仮想端面、すなわち面内ボイド領域およびこれに対応する内部ボイド列を有するガラス素材が製造される。
【０１３２】
換言すれば、本願において、「ガラス板」とは、ガラス素材からガラス物品が製造されるまでの工程における中間体、すなわち加工されたガラス素材を意味する。
【０１３３】
このような「ガラス板」は、ガラス素材に加工を加える工程（例えば工程Ｓ２１０〜工程Ｓ２３０）と、ガラス板からガラス物品を分離する工程とが、別の者または別の場所で実施される場合、あるいは時間的に相応の間隔をあけて実施される場合に、有意である。
【０１３４】
なお、このような第２の製造方法においても、前述の第１の製造方法と同様の効果が得られることは、当業者には明らかであろう。すなわち、第２の製造方法で得られるガラス板は、仮想端面が化学強化されており、このガラス板からガラス物品を分離した際には、良好な強度を有するガラス物品を得ることができる。また、得られるガラス物品の品質の低下が有意に抑制される。
【０１３５】
（本発明の一実施形態によるガラス物品）
次に、図１２を参照して、本発明の一実施形態によるガラス物品について説明する。
【０１３６】
図１２には、本発明の一実施形態によるガラス物品（以下、「第１のガラス物品」と称する）を概略的に示す。
【０１３７】
図１２に示すように、第１のガラス物品３８０は、相互に対向する第１の主表面３８２および第２の主表面３８４と、両者を接続する端面３８６とを有する。なお、第１の主表面３８２は、ガラス素板の相互に対向する第１の主表面に対応し、第２の主表面３８４はガラス素板の相互に対向する第２の主表面に対応する。
【０１３８】
図１２の例では、第１のガラス物品３８０は、略矩形状の主表面３８２、３８４を有し、４つの端面３８６−１〜３８６−４を有する。また、各端面３８６−１〜３８６−４は、第１のガラス物品３８０の厚さ方向（Ｚ方向）と平行に延在する。
【０１３９】
しかしながら、これは単なる一例であって、第１のガラス物品３８０の形態として、各種形態が想定される。例えば、第１の主表面３８２および第２の主表面３８４は、矩形の他、円形、楕円形、三角形、または多角形の形状であってもよい。また、端面３８６の数は、第１の主表面３８２および第２の主表面３８４の形態に応じて、例えば、１つ、３つ、または４つ以上であってもよい。さらに、端面３８６は、Ｚ方向から傾斜して（すなわちＺ方向とは非平行な方向に）、延在してもよい。この場合、「傾斜」端面が得られる。
【０１４０】
第１のガラス物品３８０の厚さは、特に限られない。第１のガラス物品３８０の厚さは、例えば、０．０３ｍｍ〜６ｍｍの範囲であっても良い。また、建材用や車両用のガラス物品の場合には、例えば、２〜１９ｍｍの範囲であってもよい。
【０１４１】
ここで、第１のガラス物品３８０は、第１の主表面３８２および第２の主表面３８４が化学強化されている。また、第１のガラス物品３８０は、端面３８６が化学強化されている。
【０１４２】
ただし、主表面３８２、３８４と、端面３８６とでは、化学強化の状態、すなわち導入イオン（化学強化処理により導入されたアルカリ金属イオン）の分布の状態が異なっている。
【０１４３】
図１３を用いて、このことについてより詳しく説明する。なお、ここでは、端面３８６は、主表面３８２、３８４と垂直な方向に延在していると仮定する。
【０１４４】
図１３には、第１のガラス物品３８０の一つの端面３８６（例えば３８６−１）での、厚さ方向（Ｚ方向）における導入イオンの濃度プロファイルを模式的に示す。図１３において、横軸は、厚さ方向の相対位置ｔ（％）であり、第１の主表面３８２の側がｔ＝０％に対応し、第２の主表面３８４の側がｔ＝１００％に対応する。縦軸は、導入イオンの濃度Ｃである。前述のように、導入イオンは、化学強化処理により導入されたアルカリ金属イオン、すなわち、ガラス物品の第１の主表面および第２の主表面に圧縮応力層を付与して、これらの主表面の強度を高めるためのアルカリ金属イオンを意味する。
【０１４５】
ここで、この濃度Ｃは、ガラス物品３８０の主表面３８２、３８４、および端面３８６−１〜３８６−４以外の部分、すなわちガラス物品３８０のバルク部分に含まれる、導入イオンと同種のアルカリ金属イオンの濃度（バルク濃度）を差し引いて算出している。このため、バルク濃度は、化学強化処理前のガラス素板の体積に対するアルカリ金属イオンの算術平均の濃度とほぼ同じである。
【０１４６】
なお、図１３に示すような濃度プロファイルは、端面３８６−１の各面内位置（Ｙ方向に沿った任意の位置）で測定され得る。しかしながら、ガラス物品３８０の同一の端面３８６−１内であれば、端面３８６−１のいかなる位置で評価しても、濃度プロファイルの傾向はほぼ同様である。
【０１４７】
図１３に示すように、端面３８６−１では、厚さ方向に沿った導入イオンの濃度Ｃは、端面全体でバルク濃度より大きいプロファイルとなり、この例では略放物線状のプロファイルを示す。すなわち、導入イオンの濃度Ｃは、第１の主表面３８２の側（ｔ＝０％）および第２の主表面３８４の側（ｔ＝１００％）で最大値Ｃｍａｘを示し、厚さ方向の中央部分（ｔ＝５０％）で最小値Ｃｍｉｎを示す傾向にある。ここで、最小値Ｃｍｉｎ＞０である。
【０１４８】
なお、導入イオンの濃度プロファイルの形状は、第１のガラス物品３８０の厚さおよび材質、ならびに製造条件（化学強化処理の条件など）等により変化するが、いずれの場合も、端面全体でバルク濃度より大きくなり、一例として、このような略放物線状のプロファイルが生じる。ただし、化学強化処理の方法などの影響により、第１の主表面３８２の側（ｔ＝０％）と、第２の主表面３８４の側（ｔ＝１００％）とで、導入イオンの濃度Ｃが厳密に一致しないことは、しばしば認められている。すなわち、いずれかの主表面での濃度ＣのみがＣｍａｘとなることは、よく起こる。また、ここでの略放物線状のプロファイルは、放物線の数学上の定義とは異なり、導入イオンの濃度Ｃが、厚さ方向の中央部分に対して、第１の主表面の側および第２の主表面の側で大きくなり、且つ、この濃度プロファイルにおける導入イオン濃度は、ガラス物品のバルク濃度よりも高いプロファイルをいう。このため、この略放物線状のプロファイルには、導入イオン濃度がガラス物品のバルク濃度よりも高いプロファイルであって、厚さ方向の中央部分で導入イオンＣが比較的緩やかに変化する略台形形状のプロファイルを含む。
【０１４９】
ここで、シリコンイオンで規格化した導入イオンの濃度（原子比）、すなわち（導入イオンの濃度Ｃ）／（Ｓｉイオンの濃度）をＣｓとすると、バルクにおけるＣｓに対する対象端面におけるＣｓの最小値の比は、好ましくは１．６以上、より好ましくは１．８以上、さらに好ましくは２．２以上である。
【０１５０】
第１の主表面３８２および第２の主表面３８４では、導入イオンの濃度は、面内で実質的に一定であり、このような端面３８６−１の濃度プロファイルは、特徴的である。また、このような化学強化状態の端面３８６を有する第１のガラス物品３８０は、これまでに認められていない。
【０１５１】
例えば、ガラス素材から製品形状のガラス物品を切り出し、このガラス物品を化学強化処理した場合、得られるガラス物品の端面における導入イオンの濃度は、面内で実質的に一定となる。その場合、典型的には、図１３において、破線で示すようなプロファイルが得られる。すなわち位置によらずＣ＝Ｃｍａｘとなる。また、例えば、ガラス素材を化学強化処理してから、製品形状のガラス物品を切り出した場合、得られるガラス物品の端面には、導入イオンはほとんど検出されない。すなわちＣ≒０となる。
【０１５２】
第１のガラス物品３８０は、端面３８６がこのような特徴的な導入イオンの濃度プロファイルを有するため、従来の化学強化されたガラス素材を切り出して得られたガラス物品に比べて、良好な強度を有する。
【０１５３】
第１のガラス物品３８０の第１主表面３８２、第２の主表面３８４の表面圧縮応力は、例えば、２００ＭＰａ〜１０００ＭＰａの範囲であり、好ましくは５００ＭＰａ〜８５０ＭＰａの範囲である。第１のガラス物品３８０の端面３８６−１〜３８６−４の表面圧縮応力は、最小値が０ＭＰａ超であり、例えば２５ＭＰａ〜１０００ＭＰａ以上であり、好ましくは５０ＭＰａ〜８５０ＭＰａ、より好ましくは１００ＭＰａ〜８５０ＭＰａの範囲である。なお、表面圧縮応力の測定は、例えば、光弾性解析法を利用した折原製作所製の表面応力測定装置ＦＳＭ−６０００ＬＥやＦＳＭ−７０００Ｈなどを用いて実施することができる。
【０１５４】
なお、第１のガラス物品３８０は、第１の主表面３８２、第２の主表面３８４、および／または端面３８６に、１もしくは２以上の追加部材を備えても良い。
【０１５５】
そのような追加部材は、例えば、層、膜、およびフィルム等の形態で提供されても良い。また、そのような追加部材は、低反射特性および保護などの機能を発現させるため、第１の主表面３８２、第２の主表面３８４、および／または端面３８６に提供されても良い。
【０１５６】
第１のガラス物品３８０は、例えば、電子機器（例えば、スマートフォン、ディスプレイなどの情報端末機器）、カメラやセンサのカバーガラス、建材用ガラス、産業輸送機用ガラス、および生体医療用ガラス機器等に適用することができる。
【０１５７】
（本発明の一実施形態によるガラス板）
次に、図１４を参照して、本発明の一実施形態によるガラス板について説明する。
【０１５８】
図１４には、本発明の一実施形態によるガラス板（以下、「第１のガラス板」と称する）を概略的に示す。
【０１５９】
図１４に示すように、第１のガラス板４１５は、相互に対向する第１の主表面４１７および第２の主表面４１９と、両者を接続する４つの端面４２０（４２０−１〜４２０−４）とを有する。なお、第１の主表面４１７は、ガラス素板の相互に対向する第１の主表面に対応し、第２の主表面４１９はガラス素板の相互に対向する第２の主表面に対応する。
【０１６０】
第１のガラス板４１５のガラス組成は、化学強化が可能な組成である限り、特に限られない。第１のガラス板４１５は、例えば、ソーダライムガラス、アルミノシリケートガラス、またはアルカリアルミノシリケートガラス等であってもよい。
【０１６１】
第１のガラス板４１５の厚さは、特に限られないが、例えば０．１ｍｍ〜６ｍｍの範囲であってもよい。また、建材用や車両用のガラス板の場合には、例えば、２〜１９ｍｍの範囲であってもよい。
【０１６２】
第１のガラス板４１５の第１の主表面４１７および第２の主表面４１９の形状は、特に限られない。これらは、例えば、矩形状、円状、または楕円状等であっても良い。なお、第１の主表面４１７および第２の主表面４１９は、必ずしも平坦である必要はなく、曲面状であってもよい。
【０１６３】
第１のガラス板４１５は、第１の主表面１１２に、複数の面内ボイド領域４３１を有し、各面内ボイド領域４３１の下側（第２の主表面の側）には、対応する複数の内部ボイド列（視認されない）が形成されている。内部ボイド列は、第１のガラス板４１５の厚さ方向（Ｚ方向）に平行に延在しても、厚さ方向に対して傾斜して延在してもよい。
【０１６４】
各面内ボイド領域４３１、および対応する内部ボイド列によって囲まれる部分、すなわち仮想端面によって囲まれた部分は、ガラスピース４６１と称される。
【０１６５】
図１４から明らかなように、第１のガラス板４１５は、前述の図５に示したガラス素材１１０に相当する。すなわち、第１のガラス板４１５は、ガラス素材からガラス物品が製造されるまで工程における中間体として利用され、換言すれば、所望の形状のガラス物品を分離する前のガラス素材として利用される。
【０１６６】
より具体的には、第１のガラス板４１５において、仮想端面に沿って、第１のガラス板４１５からガラスピース４６１を分離することにより、ガラス物品（ガラスピース４６１に相当する）を得ることができる。
【０１６７】
このような第１のガラス板４１５は、ガラス素材から第１のガラス板４１５を製造する工程と、第１のガラス板４１５からガラス物品を分離する工程とが、別の者または別の場所で実施される場合、あるいは時間的に相応の間隔をあけて実施される場合に、有意である。
【０１６８】
ここで、図１５〜図１８を参照して、第１のガラス板４１５に含まれる面内ボイド領域４３１および内部ボイド列について、より詳しく説明する。
【０１６９】
図１５には、図１４に示した第１のガラス板４１５の第１の主表面４１７および断面を含むＳＥＭ写真の一例を示す。図１５において、上側は、第１のガラス板４１５の第１の主表面４１７に対応し、下側は第１のガラス板４１５の断面に相当する。
【０１７０】
第１のガラス板４１５の第１の主表面４１７には、水平方向に、２本の表面ボイドの列が形成されており、各列が、図１４に示した面内ボイド領域４３１に対応する。この例では、各表面ボイドは、約２μｍの直径を有し、隣接する表面ボイド間の距離Ｐは、約５０μｍである。
【０１７１】
各表面ボイドの周囲には、幅約１μｍ〜２μｍの変質部（白っぽいリング状の領域）が形成されている。これは、第１のガラス板４１５の成分がレーザ照射の際に溶融し、その後凝固することにより形成された応力残留部であると思われる。
【０１７２】
一方、第１のガラス板４１５の断面は、実質的に、一つの面内ボイド領域４３１およびこれに対応する内部ボイド列に沿って切断されており、従って、この断面は、第１のガラス板４１５の仮想端面に対応する。なお、手作業による切断のため、示された断面は、正確には左端の表面ボイドを含んでいない。しかしながら、図１５においても、仮想端面の形態は実質的に把握できる。そこで、図１５における断面部分についても、仮想端面と称することにする。
【０１７３】
図１５において、示された仮想端面には、垂直方向に延在する３つの内部ボイド列が認められる。最も明確に視認できる中央の内部ボイド列を参照すると、この内部ボイド列には、複数の微細なボイドが、「ミシン目」のように断続的に配列されていることがわかる。内部ボイド例において、斜め方向に発生しているいくつかのヒゲ状のクラック、具体的には、中央の内部ボイド列で３つ見えるヒゲ状のクラックは、手作業による切断のためであり、内部ボイドではない。
【０１７４】
図１６には、第１のガラス板４１５の別の仮想端面におけるＳＥＭ写真の一例を示す。図１６において、上側が第１のガラス板４１５の第１の主表面４１７の側に対応し、下側が第２の主表面４１９の側に対応する。
【０１７５】
この写真から、仮想端面には、第１の主表面４１７から第２の主表面４１９に向かって、多数のボイドが一列に形成されており、これにより１本の内部ボイド列が形成されていることがわかる。
【０１７６】
図１６の写真では、内部ボイド列を構成する各ボイドは、約０．５μｍ〜約１．５μｍの最大長（縦方向の長さ）を有し、ボイドの形態は、略円形、略楕円形、および略長方形等となっている。また、隣接するボイドの間の隔壁の寸法は、０．２μｍ〜０．５μｍ程度である。
【０１７７】
図１７および図１８には、それぞれ、第１のガラス板４１５の仮想端面の別のＳＥＭ写真の一例を示す。
【０１７８】
図１７に示す例では、仮想端面に形成された一つの内部ボイド列は、寸法約０．５μｍ〜１．５μｍのボイドで構成されている。ボイドの形態は、略円形または略楕円形である。また、隣接するボイドの間の隔壁の寸法は、０．１μｍ〜２μｍ程度である。
【０１７９】
一方、図１８に示す例では、仮想端面に形成された一つの内部ボイド列は、寸法約３μｍ〜６μｍの細長いボイドで構成されている。また、隣接するボイドの間の隔壁の寸法は、０．８μｍ程度である。
【０１８０】
このように、第１のガラス板４１５の仮想端面に含まれる内部ボイド列、さらには、これを構成するボイド群の形態は、特に限られない。これらは、第１のガラス板４１５のガラス組成およびレーザの照射条件等により、様々に変化する。なお、ボイド群は、ボイド生成時の応力によって、内部ボイド列に沿ってマイクロクラックが発生し、ガラス素材が内面ボイド領域に沿って分離されない程度にボイド群がそのマイクロクラックでつながっていてもよい。これは、化学強化処理での溶融塩のガラス素材内部への浸透の点から好ましい。
【０１８１】
ただし、典型的には、内部ボイド列を構成するボイドの、内部ボイド列に沿った方向の寸法は、０．１μｍ〜１０００μｍの範囲であり、好ましくは、０．５μｍ〜１００μｍ、より好ましくは０．５μｍ〜５０μｍの範囲である。また、内部ボイド列を構成するボイドの形状は、矩形、円形、および楕円形等である。さらに、隣接するボイドの間の隔壁の厚さは、通常、０．１μｍ〜１０μｍの範囲である。
【０１８２】
同様に、面内ボイド領域４３１を構成する表面ボイドの寸法も、第１のガラス板４１５のガラス組成およびレーザの照射条件等により、様々に変化する。
【０１８３】
ただし、典型的には、表面ボイドの直径は、０．２μｍ〜１０μｍの範囲であり、例えば、０．５μｍ〜５μｍの範囲である。また、隣接する表面ボイドの中心間距離Ｐ（図３参照）は、１μｍ〜２０μｍの範囲であり、例えば、２μｍ〜１０μｍの範囲である。中心間距離Ｐが小さいほど、第１のガラス板４１５からガラス物品を分離することが容易となるが、レーザ照射の繰り返し回数が増えるため、加工速度の制約を受け、大出力の発振機が必要となる。
【０１８４】
再度図１４を参照すると、第１のガラス板４１５において、第１の主表面４１７および第２の主表面４１９は、化学強化処理されている。なお、４つの端面４２０は、化学強化処理されていても、されていなくてもよい。また、第１のガラス板４１５において、各ガラスピース４６１の周囲、すなわち仮想端面は、化学強化されている。
【０１８５】
ただし、主表面４１７、４１９と、仮想端面とでは、化学強化の状態、すなわち導入イオンの分布の状態が異なっている。
【０１８６】
すなわち、仮想端面では、導入イオンは、内部ボイド列の延在方向に沿って、前述の図１３に示したような、略放物線状の濃度プロファイルを示す。
【０１８７】
なお、図１３に示すような濃度プロファイルは、仮想端面内での測定位置を変えてもあまり変化せず、同一の仮想端面内であれば、いかなる位置で評価しても、濃度プロファイルの傾向はほぼ同様である。
【０１８８】
第１のガラス板４１５において、第１の主表面４１７および第２の主表面４１９では、導入イオンの濃度は、面内で実質的に一定であり、このような仮想端面における導入イオンの濃度プロファイルは、特徴的である。また、このような化学強化状態の仮想端面を有する第１のガラス板４１５は、これまでに認められていない。
【０１８９】
なお、本願発明者らによれば、第１のガラス板４１５の仮想端面は、第１のガラス板４１５に対して、一般的な化学強化処理プロセスを実施した際に、第１の主表面４１７および第２の主表面４１９ととともに化学強化処理されることが認められている。
【０１９０】
従って、仮想端面は、第１のガラス板４１５のガラス素板の化学強化処理の際に、仮想端面に含まれる断続的なボイドを介して、溶融塩が第１のガラス板４１５の内部に導入され、さらに導入された溶融塩と仮想端面との間で、置換反応が生じることにより、化学強化されるものと考えられる。
【０１９１】
このような特徴を有する第１のガラス板４１５は、ガラス物品を提供する供給部材として利用することができる。特に、第１のガラス板４１５では、仮想端面が化学強化されているため、第１のガラス板４１５から得られるガラス物品は、化学強化された端部を有する。従って、第１のガラス板４１５を用いることにより、良好な強度を有するガラス物品を提供することが可能になる。また、第１のガラス板４１５は、化学強化する前から分離までガラス物品となる端面が出ておらず、ガラス物品にくらべて大きな板としてハンドリングできるので、ガラス板の表面および仮想端面に傷が付きにくく、強度の品質の低下が優位に抑えられる。
【０１９２】
なお、第１のガラス板４１５は、第１の主表面４１７、第２の主表面４１９、および端面４２０の少なくとも一つに、１もしくは２以上の追加部材を備えても良い。
【０１９３】
そのような追加部材は、例えば、層、膜、およびフィルム等の形態で提供されても良い。また、そのような追加部材は、低反射機能、高反射機能、ＩＲ吸収機能またはＵＶ吸収等の波長選択機能、アンチグレア機能、アンチフィンガープリント機能、防曇機能、印刷、およびこれらの多層構成機能、並びに保護などの機能を発現させるため、第１の主表面４１７、第２の主表面４１９、および端面４２０の少なくとも一つに提供されても良い。
【０１９４】
（プレ分断現象およびその対策）
次に、「プレ分断現象」、およびその対策について説明する。
【０１９５】
ここで、プレ分断現象とは、実際の分離工程よりも前の意図しない段階で、ガラス素材（またはガラス板）が複数の部分に分断されてしまう現象を意味する。プレ分断現象は、分断用の分断ライン（例えば、前述の面内ボイド領域など）が形成されたガラス素材で生じやすい傾向にある。このようなプレ分断現象が生じると、以降のガラス板のハンドリングが煩雑になるため、プレ分断現象はなるべく抑制することが好ましい。
【０１９６】
そこで、プレ分断現象を抑制するための対応について説明する。
【０１９７】
なお、ここでは、以下の特徴を有するガラス板を前提とする：
相互に対向する第１の主表面および第２の主表面と、
接続線を介して、前記第１の主表面と前記第２の主表面をつなぐ端面と、
を有し、
前記第１の主表面には、複数の分断用ラインが形成されており、
前記分断用ラインは、１または２以上の製品ラインおよび１または２以上のリリースラインで構成され、前記製品ラインは、前記ガラス板から分離採取されるガラス物品の輪郭線に対応し、前記リリースラインは、前記分断用ラインのうち前記製品ライン以外の部分に対応し、
前記分断用ラインは、前記第１の主表面から前記第２の主表面に向かって深さ方向に延伸する。
【０１９８】
このようなガラス板において、プレ分断現象を抑制するためには、分断ラインの形態として、以下のいずれかを採用することが有効である：
（Ｉ）前記第１の主表面において、前記リリースラインが、いずれも、前記接続線には接続されていない構成；または
（ＩＩ）前記第１の主表面において、第１のリリースラインの第１端部が第１の接続線に接続されている場合、
（ｉ）前記第１のリリースラインが、前記製品ラインによってさらなる延伸が妨げられるように、第２端部が前記製品ラインに接続された構成、もしくは
（ｉｉ）前記（ｉ）以外の形態で、前記第１のリリースラインの前記第２端部が前記製品ラインに接続されている場合、前記第１のリリースライン、１もしくは２以上の前記製品ライン、および１もしくは２以上の別のリリースラインが、全体として、前記第１のリリースラインの延伸可能な方向に沿った連続線分を構成し、前記連続線分は、当該ガラス板の前記第１の主表面において、前記第１の接続線から別の接続線まで横断していない構成。
【０１９９】
これらのいずれかの構成を採用することにより、プレ分断現象の問題を抑制することができる。
【０２００】
以下、各態様について説明する。
【０２０１】
（プレ分断現象を抑制するためのガラス板）
図１９を参照して、プレ分断現象を抑制するための、ガラス板の具体的な構成について説明する。
【０２０２】
図１９には、そのようなガラス板（以下、「第１１のガラス板」という）の概略的な斜視図を示す。
【０２０３】
図１９に示すように、第１１のガラス板１１００は、第１の主表面１１１２および第２の主表面１１１４を有する。ただし、図１９では、第２の主表面１１１４は視認できない。また、第１１のガラス板１１００は、第１の主表面１１１２と第２の主表面１１１４とをつなぐ４つの端面１１１６、１１１７、１１１８、１１１９を有する。
【０２０４】
第１１のガラス板１１００は、上面視、略長方形状の形態を有する。従って、第１の端面１１１６と第２の端面１１１７は相互に対向しており、第３の端面１１１８と第４の端面１１１９も相互に対向している。
【０２０５】
なお、以下の記載において、第１の主表面１１１２と各端面１１１６〜１１１９との隣接（境界）部分を、「接続線」と称する。具体的には、第１の主表面１１１２と第１の端面１１１６は、第１の接続線１１４６で接続され、第１の主表面１１１２と第２の端面１１１７は、第２の接続線１１４７で接続され、第１の主表面１１１２と第３の端面１１１８は、第３の接続線１１４８で接続され、第１の主表面１１１２と第４の端面１１１９は、第４の接続線１１４９で接続される。
【０２０６】
再度図１９を参照すると、第１１のガラス板１１００は、第１の主表面１１１２に、長手方向（Ｘ方向）に沿って延伸する３本の分断用ライン１１２０と、幅方向（Ｙ方向）に沿って延伸する９本の分断用ライン１１２５とを有する。
【０２０７】
分断用ライン１１２０、１１２５で囲まれたピース部分は、後の分離工程で第１１のガラス板１１００から分離採取されるガラス物品１１６０に対応する。図１９に示した例では、分離工程において、合計１６個の略矩形状のガラス物品１１６０を分離採取することができる。
【０２０８】
図１９に示した例では、各Ｘ方向の分断用ライン１１２０は、Ｘ方向の製品ライン１１３０およびＸ方向のリリースライン１１３２で構成される。
【０２０９】
ここで、Ｘ方向の製品ライン１１３０とは、第１のガラス板１１００からガラス物品１１６０が分離される際に、該ガラス物品１１６０の輪郭線の少なくとも一部を構成する、Ｘ方向の分断用ライン１１２０の部分を意味する。一方、Ｘ方向のリリースライン１１３２とは、Ｘ方向の分断用ライン１１２０のうち、製品ライン１１３０以外の部分を意味する。
【０２１０】
この定義に従えば、図１９の例では、一本のＸ方向の分断用ライン１１２０は、第１の接続線１１４６の近傍から最左端の製品ライン１１３０まで延伸する第１のリリースライン１１３２ａと、合計８本のＸ方向の製品ライン１１３０と、最右端の製品ライン１１３０から第２の接続線１１４７の近傍まで延伸する第２のリリースライン１１３２ｂと、で構成される。
【０２１１】
同様に、Ｙ方向の分断用ライン１１２５は、Ｙ方向の製品ライン１１３５およびＹ方向のリリースライン１１３７で構成される。例えば、図１９の例では、一本のＹ方向の分断用ライン１１２５は、第３の接続線１１４８の近傍から最下端の製品ライン１１３５まで延伸する第２のリリースライン１１３７ａと、合計２本のＹ方向の製品ライン１１３５と、最上端の製品ライン１１３５から第４の接続線１１４９の近傍まで延伸する第２のリリースライン１１３７ｂと、で構成される。
【０２１２】
第１１のガラス板１１００は、第１の主表面１１１２および第２の主表面１１１４、ならびに第１の端面１１１６、第２の端面１１１７、第３の端面１１１８および第４の端面１１１９が化学強化処理されている。さらに、第１１のガラス板１１００は、前述のような特徴を有する。
【０２１３】
すなわち、第１１のガラス板１１００を製品ライン１１３０、１１３５で切断した際に得られるガラス物品１１６０の切断面において、第１の主表面１１１２から第２の主表面１１１４にわたる所定のアルカリ金属イオンの濃度プロファイルは、第１の主表面１１１２の側および第２の主表面１１１４の側ほどアルカリ金属イオンの濃度が高い、略放物線状のプロファイルを示す。また、前記切断面において、アルカリ金属イオンの濃度は、第１１のガラス板１１００のバルク濃度よりも高くなっている。
【０２１４】
ここで、第１１のガラス板１１００は、前述の（プレ分断現象およびその対策）の欄において示した（Ｉ）の特徴を有する。
【０２１５】
すなわち、第１１のガラス板１１００は、Ｘ方向のリリースライン１１３２（１１３２ａ、１１３２ｂ）およびＹ方向のリリースライン１１３７（１１３７ａ、１１３７ｂ）が、いずれも対応する接続線１１４６〜１１４９には接続されていない。
【０２１６】
その結果、Ｘ方向の分断用ライン１１２０およびＹ方向の分断用ライン１１２５は、いずれも第１の主表面１１１２を完全に横断してはいない。
【０２１７】
例えば、図１９に示した例では、Ｘ方向の分断用ライン１１２０の第１端（すなわちＸ方向の第１のリリースライン１１３２ａ）は、第１の接続線１１４６の近傍にあり、Ｘ方向の分断用ライン１１２０の第２端（すなわちＸ方向の第２のリリースライン１１３２ｂ）は、第２の接続線１１４７の近傍にある。また、Ｙ方向の分断用ライン１１２５の第１端（すなわちＹ方向の第１のリリースライン１１３７ａ）は、第３の接続線１１４８の近傍にあり、Ｙ方向の分断用ライン１１２５の第２端（すなわちＹ方向の第２のリリースライン１１３７ｂ）は、第４の接続線１１４９の近傍にある。
【０２１８】
ここで、「分断用ライン（またはリリースライン）が接続線の近傍にある」とは、分断用ライン（またはリリースライン）の延長線上にある接続線に最近接の分断用ライン（またはリリースライン）の先端が、接続線と５ｍｍ以内の距離（ただし０ｍｍを除く）、好ましくは３ｍｍ以内の距離（ただし０ｍｍを除く）にあることを意味する。
【０２１９】
このような特徴を有する第１１のガラス板１１００を使用した場合、意図しない段階において、第１１のガラス板１１００、特に分断用ライン１１２０、１１２５に応力が加わっても、分断用ライン１１２０、１１２５が第１の主表面１１１２において、一方の接続線から、他方の接続線まで完全に横断することを有意に抑制することができる。
【０２２０】
その結果、第１１のガラス板１１００では、意図しない段階において第１１のガラス板１１００が分断してしまうという、プレ分断現象の問題を有意に抑制することができる。
【０２２１】
例えば、第１１のガラス板１１００の製造する際に、分断用ライン１１２０、１１２５を有するガラス素材を化学強化処理する工程においても、プレ分断現象を抑制することができる。
【０２２２】
（分断用ライン１１２０、１１２５について）
ここで、分断用ライン１１２０、１１２５について、より詳しく説明する。
【０２２３】
Ｘ方向の製品ライン１１３０およびＹ方向の製品ライン１１３５は、いずれもレーザ照射により形成される。すなわち、Ｘ方向の製品ライン１１３０およびＹ方向の製品ライン１１３５は、レーザ改質領域に相当する。このようなレーザ改質領域の形成に使用可能なレーザとしては、例えば、パルス幅がフェムト秒オーダ〜ナノ秒オーダ、すなわち１．０×１０−１５〜９．９×１０−９秒の短パルスレーザが挙げられる。
【０２２４】
これに対して、Ｘ方向のリリースライン１３２およびＹ方向のリリースライン１１３７は、必ずしもレーザ照射により形成される必要はない。
【０２２５】
例えば、Ｘ方向のリリースライン１１３２およびＹ方向のリリースライン１１３７は、ガラスカッターおよび砥石等の機械加工処理により、形成されてもよい。ただし、Ｘ方向のリリースライン１１３２およびＹ方向のリリースライン１１３７を、Ｘ方向の製品ライン１１３０およびＹ方向の製品ライン１１３５と同様のレーザ照射により形成した場合、一度に一本の分断用ライン１１２０、１１２５を形成することができるため、無駄のないレーザ照射が可能となり、製造コストを下げることができる。
【０２２６】
また、深さ方向に関しては、Ｘ方向の製品ライン１１３０およびＹ方向の製品ライン１１３５は、第１の主表面１１１２から第２の主表面１１１４まで延伸していることが好ましい。この場合、分離採取工程において、第１１のガラス板１１００からガラス物品１１６０を分離することが容易になる。
【０２２７】
一方、Ｘ方向のリリースライン１１３２および／またはＹ方向のリリースライン１１３７は、必ずしも第１の主表面１１１２から第２の主表面１１１４まで延伸している必要はない。例えば、Ｘ方向のリリースライン１１３２および／またはＹ方向のリリースライン１１３７は、第２の主表面１１１４の近傍で終端化されており、第１の主表面１１１２から第２の主表面１１１４の近傍まで延伸してもよい。このような構成とすることにより、プレ分断現象をより確実に抑制することが可能となる。
【０２２８】
なお、以上の記載では、分断用ライン１１２０、１１２５が実質的に直線で構成される場合を例に、第１１のガラス板１１００の特徴について説明した。しかしながら、これは単なる一例であって、分断用ライン１１２０、１１２５は、曲線状であってもよい。あるいは、分断用ライン１１２０、１１２５は、直線と曲線の組み合わせで構成されても良い。
【０２２９】
また、上記記載では、ガラス物品１１６０の輪郭線が略矩形状を有し、一つのガラス物品１１６０が複数（４本）の製品ライン１１３０、１１３５で構成される場合を例に説明した。しかしながら、ガラス物品１１６０の輪郭線は、必ずしも略矩形状である必要はない。また、一つのガラス物品１１６０を形成する製品ラインの数も、特に限られない。例えば、製品ラインが一本の閉じたループを形成する場合も考えられる。この場合、一つのガラス物品１１６０を形成する製品ラインの数は、一つとなる。
【０２３０】
（追加の特徴）
次に、第１１のガラス板１１００の上記以外の追加の特徴について説明する。
【０２３１】
前述の記載では、分断用ライン１１２０、１１２５が実質的に連続的なレーザ改質領域（前述の面内ボイド領域に相当する。以下同じ）で構成される場合を想定して、説明した。
【０２３２】
しかしながら、リリースライン１１３２、１１３７がレーザ照射により構成される場合、少なくとも一つのリリースライン１１３２、１１３７は、レーザ改質領域の「欠落」部分を有しても良い。
【０２３３】
図２０を参照して、この構成について説明する。
【０２３４】
図２０には、第１１のガラス板１１００の第１の主表面１１１２に形成されたリリースライン１１３２（またはリリースライン１１３７。以下同じ）の部分拡大図を模式的に示す。
【０２３５】
前述のように、リリースライン１１３２は、レーザ照射により形成され、表面ボイド列、すなわちレーザ改質領域を有する。
【０２３６】
図２０に示すように、このレーザ改質領域１１２１は、微視的には、多数の表面ボイド１１３９が、等間隔であるいは非等間隔で、線状に配列されて構成される。ただし、隣接する表面ボイド１１３９同士が連結され、より大きな表面ボイドが形成される場合もある。また、これが繰り返され、実質的に「線状」の表面ボイドが形成される場合もある。
【０２３７】
なお、図２０では、第１の主表面１１１２上の表面ボイド１１３９は、円形で示されているが、これは単なる一例であることに留意する必要がある。表面ボイド１１３９は、レーザの照射および走査条件によって、円形、楕円形、および角丸長方形など、各種形態を取り得る。
【０２３８】
ここで、リリースライン１１３２、すなわちレーザ改質領域１１２１は、表面ボイド１１３９が本来存在すべき位置に、欠落部分１１３９ｄを有し、この欠落部分１１３９ｄには、表面ボイド１１３９は存在していない。
【０２３９】
リリースライン１１３２に、このような欠落部分１１３９ｄを意図的に存在させた場合、後の必要なタイミングにおいて、欠落部分１１３９ｄにレーザを照射させることにより、表面ボイド１１３９を形成し、リリースライン１１３２を「完成」させることができる。
【０２４０】
従って、このような欠落部分１１３９ｄを有するリリースライン１１３２が形成された第１１のガラス板１１００では、ハンドリングの際のプレ分断現象をより確実に抑制することが可能になる。また、後のガラス物品１１６０の分離採取工程において、欠落部分１１３９ｄにレーザを照射させることにより、ガラス物品１１６０を容易に分離採取することが可能になる。
【０２４１】
（プレ分断現象を抑制するための別のガラス板）
次に、図２１を参照して、プレ分断現象を抑制するための、別のガラス板の構成について説明する。
【０２４２】
図２１には、プレ分断現象を抑制するための、別のガラス板（以下、「第１２のガラス板」という）の概略的な斜視図を示す。
【０２４３】
図２１に示すように、第１２のガラス板１２００は、第１の主表面１２１２および第２の主表面１２１４を有する。ただし、図２１では、第２の主表面１２１４は視認できない。また、第１２のガラス板１２００は、第１の主表面１２１２と第２の主表面１２１４とをつなぐ４つの端面１２１６、１２１７、１２１８、１２１９を有する。
【０２４４】
第１２のガラス板１２００は、上面視、略長方形状の形態を有する。従って、第１の端面１２１６と第２の端面１２１７は相互に対向しており、第３の端面１２１８と第４の端面１２１９も相互に対向している。
【０２４５】
前述のように、第１の主表面１２１２と第１の端面１２１６は、第１の接続線１２４６で接続され、第１の主表面１２１２と第２の端面１２１７は、第２の接続線１２４７で接続され、第１の主表面１２１２と第３の端面１２１８は、第３の接続線１２４８で接続され、第１の主表面１２１２と第４の端面１２１９は、第４の接続線１２４９で接続される。
【０２４６】
再度図２１を参照すると、第１２のガラス板１２００は、第１の主表面１２１２に、複数の分断用ライン１２２０を有する。分断用ライン１２２０は、製品ライン１２３０と、Ｘ方向に延伸するリリースライン１２３２と、Ｙ方向に延伸するリリースライン１２３７とを有する。
【０２４７】
図２１では、製品ライン１２３０は、角が丸くなった略矩形状の形状を有し、第１２のガラス板１２００からは、縦２個×横４個の合計８個のガラス物品１２６０を分離することができる。ただし、これは単なる一例であって、製品ライン１２３０の形態、分離できるガラス物品１２６０の数等は、特に限られないことに留意する必要がある。
【０２４８】
図２１に示した例において、Ｘ方向のリリースライン１２３２は、一端が製品ライン１２３０とは接続されていない第１のリリースライン１２３２ａ（合計４本）と、各製品ライン１２３０同士をつなぐ第２のリリースライン１２３２ｂ（合計６本）と、を有する。第１のリリースライン１２３２ａは、一端が製品ライン１２３０に接続され、他端が対応する接続線１２４６または１２４７に接続されている。
【０２４９】
また、Ｙ方向のリリースライン１２３７は、一端が製品ライン１２３０とは接続されていない第１のリリースライン１２３７ａ（合計８本）と、各製品ライン１２３０同士をつなぐ第２のリリースライン１２３７ｂ（合計４本）と、を有する。第１のリリースライン１２３７ａは、一端が製品ライン１２３０に接続され、他端が対応する接続線１２４８または１２４９に接続されている。
【０２５０】
第１２のガラス板１２００は、第１の主表面１２１２および第２の主表面１２１４、ならびに第１の端面１２１６、第２の端面１２１７、第３の端面１２１８および第４の端面１２１９が化学強化処理されている。さらに、第１２のガラス板１２００は、前述のような特徴を有する。
【０２５１】
すなわち、第１２のガラス板１２００を製品ライン１２３０、１２３５で切断した際に得られるガラス物品１２６０の切断面において、第１の主表面１２１２から第２の主表面１２１４にわたる所定のアルカリ金属イオンの濃度プロファイルは、第１の主表面１２１２の側および第２の主表面１２１４の側ほどアルカリ金属イオンの濃度が高い、略放物線状のプロファイルを示す。また、前記切断面において、アルカリ金属イオンの濃度は、第１２のガラス板１２００のバルク濃度よりも高くなっている。
【０２５２】
ここで、第１２のガラス板１２００では、前述の（プレ分断現象およびその対策）の欄において示した（ＩＩ）（ｉ）の特徴を有する。
【０２５３】
すなわち、第１２のガラス板１２００では、第１の主表面１２１２において、Ｘ方向の第１のリリースライン１２３２ａは、第１端部が第１の接続線１２４６または第２の接続線１２４７に接続されている。また、Ｙ方向の第１のリリースライン１２３７ａは、第１端部が第３の接続線１２４８または第４の接続線１２４９に接続されている。
【０２５４】
ただし、Ｘ方向の第１のリリースライン１２３２ａは、製品ライン１２３０によって、さらなる延伸が妨げられるように、第２端部が製品ライン１２３０に接続されている。同様に、Ｙ方向の第１のリリースライン１２３７ａは、製品ライン１２３０によって、さらなる延伸が妨げられるように、第２端部が製品ライン１２３０に接続されている。
【０２５５】
ここで、「リリースラインのさらなる延伸が妨げられる」とは、第１のリリースラインと製品ラインとの交点において、第１のリリースラインの仮想的な外挿線を描いたとき、前記交点近傍において、外挿線が製品ラインと実質的に一致しないことを意味する。
【０２５６】
例えば、図２２に示した分断用ライン１０８０の例では、一端が接続線１０７０に接続されたリリースライン１０８２に対して、製品ライン１０８４との交点Ｐから仮想的な外挿線Ｌを引いたとき、少なくとも交点Ｐの近傍では、外挿線Ｌは、製品ライン１０８４と実質的に一致している。このため、このような分断用ライン１０８０の形態では、製品ライン１０８４により、「リリースライン１０８２のさらなる延伸が妨げられる」とは言えない。
【０２５７】
一方、図２３に示した分断用ライン１０８０の例では、一端が接続線１０７０に接続されたリリースライン１０８２に対して、製品ライン１０８４との交点Ｐから仮想的な外挿線Ｌを引いたとき、交点Ｐの近傍では、外挿線Ｌは、製品ライン１０８４と実質的に一致していない。このため、このような分断用ライン１０８０の形態では、製品ライン１０８４により、「リリースライン１０８２のさらなる延伸が妨げられる」と言える。
【０２５８】
再度図２１を参照すると、第１２のガラス板１２００では、各Ｘ方向の第１のリリースライン１２３２ａは、間に介在する製品ライン１２３０によって、さらなる延伸が妨げられるように配置されている。
【０２５９】
この場合、Ｘ方向の第１のリリースライン１２３２ａ、製品ライン１２３０（のＸ成分）、およびＸ方向の第２のリリースライン１２３２ｂを組み合わせても、これにより、一方の接続線（例えば１２４６）から別の接続線（例えば１２４７）まで貫通する「連続線分」は、形成されない。
【０２６０】
Ｙ方向においても同様に、各Ｙ方向のリリースライン１２３７は、間に介在する製品ライン１２３０によって、さらなる延伸が妨げられるように配置されている。
【０２６１】
この場合、Ｙ方向の第１のリリースライン１２３７ａ、製品ライン１２３０（のＹ成分）、およびＹ方向の第２のリリースライン１２３７ｂを組み合わせても、これにより、一方の接続線（例えば１２４８）から別の接続線（例えば１２４９）まで貫通する「連続線分」は、形成されない。
【０２６２】
そのため、第１２のガラス板１２００では、第１２のガラス板１２００の分断用ラインに応力が加わっても、分断用ラインが第１の主表面１２１２において、一方の接続線から他方の接続線まで完全に横断することを有意に抑制することができる。
【０２６３】
その結果、第１２のガラス板１２００では、意図しない段階において、第１２のガラス板１２００が分断されてしまうという、プレ分断現象の問題を有意に抑制することができる。
【０２６４】
例えば、第１２のガラス板１２００の製造する際に、分断用ライン１２２０を有するガラス素材を化学強化処理する工程においても、プレ分断現象を抑制することができる。
【０２６５】
なお、このような効果を得るための分断用ライン１２２０の態様は、図２１に示した配置に限られない。例えば、分断用ラインは、以下の図２４〜図２６に示すような態様を有しても良い。
【０２６６】
例えば、図２４に示した例では、分断用ライン１２２０−１は、製品ライン１２３０−１と、Ｘ方向に延伸するリリースライン１２３２−１と、Ｙ方向に延伸するリリースライン１２３７−１とを有する。
【０２６７】
製品ライン１２３０−１は、隣接する製品ラインと一つの辺が相互に接触するように配置される。このため、Ｘ方向に延伸するリリースライン１２３２−１は、一端が接続線１２４６または１２４７に接続され、他端が製品ライン１２３０−１と接続される。すなわち、この例では、前述の図２１に示したような第２のリリースライン１２３２ｂは存在しない。
【０２６８】
同様に、Ｙ方向に延伸するリリースライン１２３７−１は、いずれも一端が接続線１２４８または１２４９に接続され、他端が製品ライン１２３０−１と接続される。すなわち、この例では、前述の図２１に示したような第２のリリースライン１２３７ｂは存在しない。
【０２６９】
次に、図２５に示した例では、図２４と同様、分断用ライン１２２０−２は、製品ライン１２３０−２と、Ｘ方向に延伸するリリースライン１２３２−２と、Ｙ方向に延伸するリリースライン１２３７−２とを有する。
【０２７０】
ただし、図２４の場合とは異なり、Ｘ方向に隣接する製品ライン１２３０−２は、相互に高さレベルが異なっている（ジグザグ高さ配置）。そのため、Ｘ方向に延伸するリリースライン１２３２−２は、いずれも実質的に等しい長さを有するものの、Ｙ方向に延伸するリリースライン１２３７−２は、隣のリリースライン１２３７−２に比べて、長さが異なっている。
【０２７１】
また、図２６に示した例では、図２４と同様、分断用ライン１２２０−３は、製品ライン１２３０−３と、実質的にＸ方向に延伸するリリースライン１２３２−３と、実質的にＹ方向に延伸するリリースライン１２３７−３とを有する。
【０２７２】
ただし、図２４の場合とは異なり、この例では、Ｘ方向のリリースライン１２３２−３および／またはＹ方向のリリースライン１２３７−３は、曲線で構成される。
【０２７３】
このように、分断用ライン１２２０の配置形態には、様々なものが存在する。
【０２７４】
なお、これらの例は、単なる一例であって、示されたもの以外にも、各種構成が考えられる。
【０２７５】
例えば、図２１に示した分断用ライン１２２０において、Ｘ方向のリリースライン１２３２および／またはＹ方向のリリースライン１２３７は、曲線で構成されてもよい。同様に、図２５に示した分断用ライン１２２０−２において、Ｘ方向のリリースライン１２３２−２および／またはＹ方向のリリースライン１２３７−２は、曲線で構成されてもよい。
【０２７６】
また、第１１のガラス板１１００の構成で説明したように、Ｘ方向の第１のリリースライン１２３２ａ（図２１）、１２３２−１（図２４）、１２３２−２（図２５）、および１２３２−３（図２６）において、一つの端部は、必ずしも対応する接続線と接続されている必要はなく、対応する接続線の近傍で終端化されても良い。
【０２７７】
同様に、Ｙ方向の第１のリリースライン１２３７ａ（図２１）、１２３７−１（図２４）、１２３７−２（図２５）、および１２３７−３（図２６）において、一つの端部は、必ずしも対応する接続線と接続されている必要はなく、対応する接続線の近傍で終端化されても良い。
【０２７８】
さらに、図２１から図２６に示したリリースラインにおいて、少なくとも一つのリリースラインは、前述のような「欠落」部分を有しても良い。
【０２７９】
さらにまた、図２１のリリースライン１２３２ａ、１２３７ａ、図２４のリリースライン１２３２−１、１２３７−１、図２５のリリースライン１２３２−２、１２３７−２は、一端が製品ラインのコーナおよびその近傍ではなく、製品ラインの一つの辺に接続されている。この場合、製品ラインのコーナにリリースラインを接続した場合よりも、相対的にプレ分断現象が発生しにくくなる。
【０２８０】
（プレ分断現象を抑制するためのさらに別のガラス板）
次に、図２７を参照して、プレ分断現象を抑制するための、さらに別のガラス板の構成について説明する。
【０２８１】
図２７には、プレ分断現象を抑制するための、さらに別のガラス板（以下、「第１３のガラス板」という）の概略的な斜視図を示す。
【０２８２】
図２７に示すように、第１３のガラス板１３００は、第１の主表面１３１２および第２の主表面１３１４を有する。ただし、図２７では、第２の主表面１３１４は視認できない。また、第１３のガラス板１３００は、第１の主表面１３１２と第２の主表面１３１４とをつなぐ４つの端面１３１６、１３１７、１３１８、１３１９を有する。
【０２８３】
第１３のガラス板１３００は、上面視、略長方形状の形態を有する。従って、第１の端面１３１６と第２の端面１３１７は相互に対向しており、第３の端面１３１８と第４の端面１３１９も相互に対向している。
【０２８４】
第１の主表面１３１２と第１の端面１３１６は、第１の接続線１３４６で接続され、第１の主表面１３１２と第２の端面１３１７は、第２の接続線１３４７で接続され、第１の主表面１３１２と第３の端面１３１８は、第３の接続線１３４８で接続され、第１の主表面１３１２と第４の端面１３１９は、第４の接続線１３４９で接続される。
【０２８５】
第１３のガラス板１３００は、第１の主表面１３１２に、長手方向（Ｘ方向）に沿って延伸する３本の分断用ライン１３２０と、幅方向（Ｙ方向）に沿って延伸する９本の分断用ライン１３２５とを有する。
【０２８６】
分断用ライン１３２０、１３２５で囲まれたピース部分は、後の分離工程で第１３のガラス板１３００から分離採取されるガラス物品１３６０に対応する。図２７に示した例では、分離工程において、合計１６個の略矩形状のガラス物品１３６０を分離採取することができる。
【０２８７】
各Ｘ方向の分断用ライン１３２０は、Ｘ方向の第１のリリースライン１３３２ａ、Ｘ方向の複数の製品ライン１３３０、およびＸ方向の第２のリリースライン１３３２ｂで構成される。同様に、各Ｙ方向の分断用ライン１３２５は、Ｙ方向の第１のリリースライン１３３７ａ、Ｙ方向の複数の製品ライン１３３５、およびＹ方向の第２のリリースライン１３３７ｂで構成される。
【０２８８】
第１３のガラス板１３００は、第１の主表面１３１２および第２の主表面１３１４、ならびに第１の端面１３１６、第２の端面１３１７、第３の端面１３１８および第４の端面１３１９が化学強化処理されている。さらに、第１３のガラス板１３００は、前述のような特徴を有する。
【０２８９】
すなわち、第１３のガラス板１３００を製品ライン１３３０、１３３５で切断した際に得られるガラス物品１３６０の切断面において、第１の主表面１３１２から第２の主表面１３１４にわたる所定のアルカリ金属イオンの濃度プロファイルは、第１の主表面１３１２の側および第２の主表面１３１４の側ほどアルカリ金属イオンの濃度が高い、略放物線状のプロファイルを示す。また、前記切断面において、アルカリ金属イオンの濃度は、第１３のガラス板１３００のバルク濃度よりも高くなっている。
【０２９０】
ここで、第１３のガラス板１３００は、前述の（プレ分断現象を抑制するためのガラス板）の欄において示した（ＩＩ）（ｉｉ）の特徴を有する。
【０２９１】
すなわち、第１３のガラス板１３００では、第１の主表面１３１２において、Ｘ方向の第１のリリースライン１３３２ａは、第１端部が第１の接続線１３４６に接続されている。また、Ｘ方向の第１のリリースライン１３３２ａは、Ｘ方向の製品ライン１３３０によって、さらなる延伸が妨げられるように、第２端部が製品ライン１３３０に接続されてはいない。
【０２９２】
換言すれば、Ｘ方向の第１のリリースライン１３３２ａは、前述の図２２に示したような形態、すなわち、Ｘ方向の第１のリリースライン１３３２ａの第２端部から延伸した外挿線がＸ方向の製品ライン１３３０と一致するような形態で、第１の主表面１３１２上に配置されている。
【０２９３】
また、Ｘ方向の分断用ライン１３２０は、Ｘ方向の第１のリリースライン１３３２ａ、複数のＸ方向の製品ライン１３３０、およびＸ方向の第２のリリースライン１３３２ｂとによって、全体として、Ｘ方向の第１のリリースライン１３３２ａの延伸可能な方向に沿った連続線分を構成していると言える。
【０２９４】
さらに、この連続成分、すなわちＸ方向の分断用ライン１３２０は、第１の主表面１３１２において、第１の接続線１３４６から第２の接続線１３４７まで横断してはいない。
【０２９５】
このような構成の第１３のガラス板においても、前述の第１１のガラス板１１００および第１２のガラス板１２００と同様の効果、すなわち、第１３のガラス板１３００の分断用ライン１３２０、１３２５に応力が加わっても、該分断用ライン１３２０、１３２５が第１の主表面１３１２において、一方の接続線から他方の接続線まで完全に横断することを有意に抑制することができる。
【０２９６】
その結果、第１３のガラス板１３００では、意図しない段階において、第１３のガラス板１３００が分断されてしまうという、プレ分断現象の問題を有意に抑制することができる。
【０２９７】
例えば、第１３のガラス板１３００の製造する際に、分断用ライン１３２０、１３２５を有するガラス素材を化学強化処理する工程においても、プレ分断現象を抑制することができる。
【０２９８】
（プレ分断現象を抑制するためのガラス板の製造方法）
次に、図２８〜図３１を参照して、プレ分断現象を抑制するためのガラス板の製造方法について説明する。
【０２９９】
図２８には、本発明の一実施形態によるガラス板の製造方法（以下、「第１１の製造方法」と称する）のフローを概略的に示す。
【０３００】
図２８に示すように、第１１の製造方法は、
（１）相互に対向する第１の主表面および第２の主表面を有するガラス素材を準備する工程であって、前記ガラス素材は、接続線を介して前記第１の主表面と前記第２の主表面をつなぐ端面を有する工程（ステップＳ１１１０）と、
（２）前記ガラス素材の前記第１の主表面の側にレーザを照射することにより、前記第１の主表面に、レーザ改質領域で構成された分断用ラインを形成する工程（ステップＳ１１２０）と、
（３）前記ガラス素材を化学強化する工程（ステップＳ１１３０）と、
を有する。
【０３０１】
以下、各工程について、詳しく説明する。
【０３０２】
（ステップＳ１１１０）
まず、ガラス素材が準備される。ガラス素材は、第１の主表面および第２の主表面と、両者を接続する端面とを有する。
【０３０３】
ガラス素材の詳細は、前述の第１の製造方法における工程Ｓ１１０に示した通りである。なお、以下の説明では、一例として、ガラス素材が矩形状であるものと仮定する。
【０３０４】
図２９には、そのような矩形状のガラス素材の模式的な斜視図を示す。
【０３０５】
図２９に示すように、ガラス素材１９１０は、第１の主表面１９１２と、第２の主表面１９１４と、４つの端面１９１６〜１９１９とを有する。
【０３０６】
各端面１９１６〜１９１９と第１の主表面１９１２とは、接続線を介して接合される。より具体的には、第１の主表面１９１２と第１の端面１９１６とは、第１の接続線１９４６を介して接合され、第１の主表面１９１２と第２の端面１９１７とは、第２の接続線１９４７を介して接合され、第１の主表面１９１２と第３の端面１９１８とは、第３の接続線１９４８を介して接合され、第１の主表面１９１２と第４の端面１９１９とは、第４の接続線１９４９を介して接合される。
【０３０７】
（ステップＳ１１２０）
次に、ガラス素材１９１０にレーザが照射される。これにより、ガラス素材１９１０の第１の主表面１９１２に、分断用ラインが形成される。
【０３０８】
図３０には、ガラス素材１９１０に形成されたＸ方向に延伸する分断用ライン１９２０の一例を模式的に示す。
【０３０９】
図３０に示すように、このＸ方向の分断用ライン１９２０は、レーザ改質領域１９２１により構成される。レーザ改質領域１９２１は、多数の表面ボイド１９３９が線状に配列されて構成される。
【０３１０】
なお、図３０に示した例では、レーザ改質領域１９２１内の各表面ボイド１９３９は、ピッチＰの等間隔で配置されている。ピッチＰは、例えば、２μｍ〜１０μｍの範囲であってもよい。しかしながら、これは単なる一例であって、各表面ボイド１９３９は、非等間隔に配列されても良い。
【０３１１】
また、前述のように、各表面ボイド１９３９は、必ずしも図３０に示すような円形形状を有するとは限られない。レーザの照射および走査条件等により、表面ボイド１９３９の形状は、各種態様を取り得る。
【０３１２】
ガラス素材１９１０の深さ方向（Ｚ方向）に関して、分断用ライン１９２０は、第１の主表面１９１２から第２の主表面１９１４に向かって延伸する。従って、第１の主表面１９１２上のレーザ改質領域１９２１を構成する各表面ボイド１９３９の下側には、深さ方向に沿って延伸する複数の内部改質列１９５０が形成される。各内部改質列１９５０は、深さ方向に配列された複数のボイド１９５８で構成される。
【０３１３】
ボイド１９５８は、表面ボイド１９３９と同様、必ずしも図３０に示すような円形形状を有するとは限られない。レーザの照射および走査条件等により、ボイド１９５８の形状は、各種態様を取り得る。
【０３１４】
このような分断用ライン１９２０を形成することが可能なレーザとしては、例えば、パルス幅がフェムト秒オーダ〜ナノ秒オーダ、すなわち１．０×１０−１５〜９．９×１０−９秒の短パルスレーザが挙げられる。そのような短パルスレーザ光は、さらにバーストパルスであることが、内部ボイドが効率よく形成される点で好ましい。また、そのような短パルスレーザの照射時間での平均出力は、例えば３０Ｗ以上である。短パルスレーザのこの平均出力が１０Ｗ未満の場合には、十分なボイドが形成できない場合がある。バーストパルスのレーザ光の一例として、パルス数が３〜１０のバーストレーザで１つの内部ボイド列が形成され、レーザ出力は定格（５０Ｗ）の９０％程度、バーストの周波数は６０ｋＨｚ程度、バーストの時間幅は２０ピコ秒〜１６５ナノ秒が挙げられる。バーストの時間幅としては、好ましい範囲として、１０ナノ秒〜１００ナノ秒が挙げられる。
【０３１５】
また、レーザの照射方法としては、カー効果（Ｋｅｒｒ−Ｅｆｆｅｃｔ）に基づくビームの自己収束を利用する方法、ガウシアン・ベッセルビームをアキシコンレンズとともに利用する方法、収差レンズによる線焦点形成ビームを利用する方法などがある。いずれにしても、分断用ライン１９２０が形成できる限り、レーザの照射条件は特に限られない。
【０３１６】
例えば、バーストレーザ装置（特許文献２）を使用した場合、レーザの照射条件を適宜変更することにより、面内方向における表面ボイド１９３９、および深さ方向におけるボイド１９５８の寸法や個数を、ある程度制御させることができる。
【０３１７】
図３１には、ガラス素材１９１０に形成された分断用ラインの形態の一例を模式的に示す。
【０３１８】
図３１に示すように、Ｘ方向における分断用ライン１９２０の一部は、Ｘ方向における製品ライン１９３０に対応し、Ｘ方向における分断用ライン１９２０の残りの部分は、Ｘ方向におけるリリースライン１９３２に対応する。
【０３１９】
また、Ｙ方向における分断用ライン１９２５の一部は、Ｙ方向における製品ライン１９３５に対応し、Ｙ方向における分断用ライン１９２５の残りの部分は、Ｙ方向におけるリリースライン１９３７に対応する。
【０３２０】
ここで、第１１の製造方法で得られるガラス素材１９１０では、Ｘ方向の分断用ライン１９２０のいずれも、第１の接続線１９４６から、第２の接続線１９４７まで延伸していない。同様に、Ｙ方向の分断用ライン１９２５のいずれも、第３の接続線１９４８から、第４の接続線１９４９まで延伸していない。
【０３２１】
従って、このような分断用ライン１９２０、１９２５を有するガラス素材１９１０では、意図しない段階において、ガラス素材１９１０に応力が加わっても、分断用ライン１９２０、１９２５が第１の主表面１９１２において、一方の接続線から、他方の接続線まで完全に横断することを有意に抑制することができる。
【０３２２】
（ステップＳ１１３０）
次に、ステップＳ１１３０において、ガラス素材１９１０が化学強化される。
【０３２３】
化学強化処理の具体的な方法は、前述の第１の製造方法における工程Ｓ１３０において説明した。
【０３２４】
ここで、第１１の製造方法では、前述の特徴により、ガラス素材１９１０の化学強化処理の際に、プレ分断現象が生じる可能性が有意に抑制される。
【０３２５】
また、第１１の製造方法では、ステップＳ１１３０の後の工程においても、プレ分断現象が生じにくいガラス板を提供することができる。
【０３２６】
ここで、前述のように、前記（２）の工程において形成されるリリースライン１９３２、１９３７の少なくとも一つは、全長範囲内に、レーザ改質領域が存在しない欠落部分を有してもよい。
【０３２７】
また、リリースライン１９３２、１９３７の少なくとも一つは、ガラス素材１９１０の第２の主表面１９１４まで貫通していなくてもよい。
【０３２８】
図２８に示した第１１の製造方法により、例えば図１９に示したような第１１のガラス板１１００を製造することができる。あるいは、分断用ライン１９２０、１９２５の形態を変更することにより、例えば、図２１、図２４〜図２６、および図２７に示したガラス板を製造することができる。
【０３２９】
（プレ分断現象を抑制するためのガラス板の別の製造方法）
次に、図３２を参照して、プレ分断現象を抑制するためのガラス板の別の製造方法について説明する。
【０３３０】
図３２には、プレ分断現象を抑制するためのガラス板の別の製造方法（以下、「第１２の製造方法」と称する）のフローを概略的に示す。
【０３３１】
図３２に示すように、第１２の製造方法は、
（１）相互に対向する第１の主表面および第２の主表面を有するガラス素材を準備する工程であって、前記ガラス素材は、接続線を介して前記第１の主表面と前記第２の主表面をつなぐ端面を有する工程（ステップＳ１２１０）と、
（２）前記ガラス素材の前記第１の主表面の側にレーザを照射することにより、前記第１の主表面に、レーザ改質領域で構成された製品ラインを形成する工程（ステップＳ１２２０）と、
（３）前記ガラス素材の前記第１または第２の主表面にリリースラインを形成する工程（ステップＳ１２３０）と、
（４）前記ガラス素材を化学強化する工程（ステップＳ１２４０）と、
を有する。
【０３３２】
ここで、第１２の製造方法におけるステップＳ１２１０は、前述の第１１の製造方法におけるステップＳ１１１０と同様である。また、ステップＳ１２４０は、前述の通りである。そこで、ここでは、ステップＳ１２２０およびステップＳ１２３０について説明する。
【０３３３】
（ステップＳ１２２０）
ステップＳ１２２０では、ステップＳ１２１０で準備されたガラス素材にレーザが照射される。これにより、ガラス素材の第１の主表面に、製品ラインが形成される。
【０３３４】
なお、製品ラインの形態および構成については、前述の第１１の製造方法における分断用ラインおよび製品ラインに関する記載が参照される。
【０３３５】
（ステップＳ１２３０）
ステップＳ１２２０の後に、ガラス素材の第１の主表面に、リリースラインが形成される。リリースラインは、第１の主表面から第２主表面に延伸する。あるいは、リリースラインは、ガラス素材の第２の主表面に形成され、第２の主表面から第１の主表面に延伸してもよい。
【０３３６】
リリースラインを形成する手段は、特に限られない。リリースラインは、例えば、ガラスカッター等の機械加工処理により形成されてもよい。
【０３３７】
その後、ステップＳ１２４０において、ガラス素材が化学強化される。
【０３３８】
ここで、第１２の製造方法においても、リリースラインは、以下の何れかを満たすように形成される：
（Ｉ）ガラス素材の第１の主表面において、リリースラインは、いずれも、接続線には接続されていない；または
（ＩＩ）ガラス素材の第１の主表面において、第１のリリースラインの第１端部が第１の接続線に接続されている場合、
（ｉ）第１のリリースラインは、製品ラインによってさらなる延伸が妨げられるように、第２端部が製品ラインに接続され、もしくは
（ｉｉ）前記（ｉ）以外の形態で、第１のリリースラインの第２端部が製品ラインに接続されている場合、第１のリリースライン、１もしくは２以上の製品ライン、および１もしくは２以上の別のリリースラインは、全体として、第１のリリースラインの延伸可能な方向に沿った連続線分を構成し、該連続線分は、ガラス素材の第１の主表面において、第１の接続線から別の接続線まで横断していない。
【０３３９】
従って、第１２の製造方法により製造されるガラス板は、意図しない段階において、ガラス板に応力が加わっても、一方の表面において、分断用ラインが一方の接続線から、他方の接続線まで完全に横断することを有意に抑制することができる。
【０３４０】
例えば、第１２の製造方法では、ステップＳ１２４０におけるガラス素材の化学強化処理の際に、プレ分断現象が生じる可能性が有意に抑制される。また、第１２の製造方法では、ステップＳ１２４０の後の工程においても、プレ分断現象が生じにくいガラス板を提供することができる。
【０３４１】
（プレ分断現象を抑制するためのガラス板のさらに別の製造方法）
次に、図３３を参照して、プレ分断現象を抑制するためのガラス板のさらに別の製造方法について説明する。
【０３４２】
図３３には、プレ分断現象を抑制するためのガラス板のさらに別の製造方法（以下、「第１３の製造方法」と称する）のフローを概略的に示す。
【０３４３】
図３３に示すように、第１３の製造方法は、
（１）相互に対向する第１の主表面および第２の主表面を有するガラス素材を準備する工程であって、前記ガラス素材は、接続線を介して前記第１の主表面と前記第２の主表面をつなぐ端面を有する工程（ステップＳ１３１０）と、
（２）前記ガラス素材の前記第１または第２の主表面にリリースラインを形成する工程（ステップＳ１３２０）と、
（３）前記ガラス素材の前記第１の主表面の側にレーザを照射することにより、前記第１の主表面に、レーザ改質領域で構成された製品ラインを形成する工程（ステップＳ１３３０）と、
（４）前記ガラス素材を化学強化する工程（ステップＳ１３４０）と、
を有する。
【０３４４】
ここで、第１３の製造方法は、前述の第１２の製造方法と比べて、リリースラインの形成工程（ステップＳ１３２０）と製品ラインの形成工程（ステップＳ１３３０）の順番が逆になっている。しかしながら、各ステップＳ１３１０、ステップＳ１３２０、およびステップＳ１３３０は、それぞれ、第１２の製造方法におけるステップＳ１２１０、ステップＳ１２３０、およびステップＳ１２２０と同様である。
【０３４５】
従って、このような第１３の製造方法においても、プレ分断現象が生じにくいガラス板を提供できることは明らかであろう。
【０３４６】
なお、プレ分断現象を抑制するためのガラス板のさらに別の製造方法において、図２８のガラス素板を準備する工程（ステップＳ１１１０）の後の一つのステップとして、製品ラインとリリースラインが、同時、または交互に形成されてもよい。
【０３４７】
ここまで、分断用ラインは、製品ラインとリリースラインの両方が存在する場合において、プレ分断現象が生じにくい態様について説明した。この他、いっそうプレ分断現象を生じにくい態様としては、図１１に示した本発明の一実施形態の一つとして、以下のガラス板の製造方法がある。
【０３４８】
（１）相互に対向する第１の主表面および第２の主表面を有するガラス素材を準備する工程であって、前記ガラス素材は、接続線を介して前記第１の主表面と前記第２の主表面をつなぐ端面を有する工程と、
（２）前記ガラス素材の前記第１の主表面の側にレーザを照射することにより、前記第１の主表面に、レーザ改質領域で構成された少なくとも製品ラインを形成する工程と、
（３）前記ガラス素材を化学強化する工程と、
を有する。
【０３４９】
この製造方法を経たガラス板からガラス物品を分離するためには、前記ガラス板の第１の主表面の側にレーザを照射することにより、前記第１の主表面に、レーザ改質領域で構成された新たなリリースラインを形成し、その後に前記した分離手段を適用し、前記ガラス板からガラス物品を分離すればよい。
【０３５０】
従って、このガラス板の製造方法を採用することによって、化学強化後、且つガラス板からガラス物品を分離する前に新たなリリースラインを形成するので、化学強化前からガラス物品の分離前まで、いっそうプレ分断現象が生じにくいガラス板を提供できる。
【実施例】
【０３５１】
次に、本発明の実施例について説明する。
【０３５２】
以下の方法で、各種ガラス物品のサンプルを製造し、その特性を評価した。
【０３５３】
（サンプルＡの製造方法）
縦横の長さＬが１００ｍｍで、厚さｔが１．３ｍｍのアルミノシリケートガラス製のガラス基板を準備した。なお、ガラス基板は、ガラス素材に相当する。ガラス基板は、Ｄｒａｇｏｎｔｒａｉｌ（登録商標）の化学強化前の素板を用いた。このため、ガラス基板のガラス組成は、化学強化処理によって置換されるアルカリ金属成分を除けば、Ｄｒａｇｏｎｔｒａｉｌの場合と同様である。このガラス基板に一方の主表面の側からレーザを照射し、縦方向および横方向に、複数の面内ボイド領域を形成した。
【０３５４】
レーザには、ピコ秒オーダの短パルスレーザを出射できる、Ｒｏｆｉｎ社（独国）のバーストレーザ（パルス数は３）を使用した。レーザの出力は、定格（５０Ｗ）の９０％とした。レーザの一つのバーストの周波数は６０ｋＨｚ、パルス幅は１５ピコ秒、一つのバースト幅は６６ナノ秒である。
【０３５５】
また、レーザの照射回数は、各面内ボイド領域において、１回のみとした（従って、１パスのレーザ照射）。また、各面内ボイド領域において、隣接する表面ボイドの中心間距離Ｐは、５μｍとした。
【０３５６】
図３４に示すように、ガラス基板８００の第１の主表面８０２において、縦方向に２本の面内ボイド領域８３１を形成し、横方向に９本の面内ボイド領域８３２を形成した。縦方向の面内ボイド領域８３１同士の間隔Ｒは、６０ｍｍであり、横方向の面内ボイド領域８３２同士の間隔Ｑは、１０ｍｍとした。
【０３５７】
なお、レーザは、第１の主表面８０２に対して、垂直な方向に照射した。従って、面内ボイド領域８３１、８３２の下側に形成される内部ボイド列は、ガラス基板８００の厚さ方向と略平行に延在する。
【０３５８】
次に、得られたガラス基板８００に対して、化学強化処理を実施した。
【０３５９】
化学強化処理は、ガラス基板８００全体を、硝酸カリウム溶融塩中に浸漬させることにより行った。処理温度は、４３５℃であり、処理時間は１時間とした。
【０３６０】
化学強化処理の結果、ガラス基板にプレ分断現象は生じなかった。
【０３６１】
次に、ガラス基板８００を、それぞれの面内ボイド領域８３１、８３２に沿って押し割ることにより、１枚のガラス基板８００の中央部分（図３４の太枠部）から、合計８枚のサンプル８８０を採取した。各サンプル８８０は、長さ（図３４の長さＲ参照）が約６０ｍｍであり、幅（図３４の長さＱ参照）が約１０ｍｍである。各サンプル８８０は、４つの端面がいずれも前述の仮想端面に相当する。各サンプルの端面の状態を目視により確認したところ、傷などの問題は確認されなかった。
【０３６２】
このようにして製造されたサンプル８８０をサンプルＡと称する。
【０３６３】
（サンプルＢの製造方法）
サンプルＡにおいて使用したガラス基板と同様のガラス基板を、サンプルＡと同様のレーザ条件で、面内ボイド領域および内部ボイド列を形成後に切断し、長さ６０ｍｍ、幅１０ｍｍの複数のサンプルを採取した。その後、各サンプルに対して、化学強化処理を実施し、サンプルＢを製造した。化学強化処理の条件は、前述のサンプルＡの場合と同様である。
【０３６４】
なお、このサンプルＢの製造方法では、一部のサンプルは、端面に傷が生じており、健全な状態ではないものが含まれることがわかった。そのため、目視で健全な状態のサンプルのみを選別して、サンプルＢを準備した。この傷は、切断後のサンプルで化学強化処理をしたため、化学強化前の工程の途中のどこかで発生したものと予想される。
【０３６５】
（サンプルＣの製造方法）
サンプルＡにおいて使用したガラス基板と同様のガラス基板を用いて、サンプルＣを製造した。サンプルＣの場合は、レーザ照射を実施せず、ガラス基板に対して直接、化学強化処理を実施した。化学強化処理の条件は、前述のサンプルＡの場合と同様である。
【０３６６】
その後、化学強化処理されたガラス基板を、サンプルＡと同様のレーザ条件で切断し、長さ６０ｍｍ、幅１０ｍｍの複数のサンプルＣを採取した。
【０３６７】
なお、このサンプルＣの製造方法では、一部のサンプルは、端面に傷が生じており、健全な状態ではないものが含まれることがわかった。そのため、目視で健全な状態のサンプルのみを選別して、サンプルＣを準備した。この傷は、化学強化処理後の切断の難しさに起因して発生したものと予想される。
【０３６８】
（評価）
前述のように製造された各サンプルＡ〜Ｃを用いて、以下の評価を行った。
【０３６９】
（応力分布の評価）
各サンプルＡ〜Ｃの端面の応力分布を評価した。この応力は、主に化学強化処理によるものである。評価には、複屈折イメージング装置（ａｂｒｉｏ：米国ＣＲｉ社製）を使用した。それぞれのサンプルにおいて、評価対象面は、長さ６０ｍｍ、厚さ１．３ｍｍの端面（以下、「第１の端面」と称する）とした。
【０３７０】
図３５〜図３７には、それぞれ、サンプルＡ〜Ｃの第１の端面において測定された、面内応力分布結果を示す。なお、これらの図は、白黒データのため、応力分布があまり明確ではないが、図の右側の中央領域では比較的小さな引張応力が発生し、図の左側の端部から右側に入った濃い領域では図の右側の中央領域よりも小さな引張応力が発生し、左上および左下のコーナ部近傍、並びに左側の端部では、色が濃い部分ほど、圧縮応力が大きくなっている（白色部よりも外側の領域）。
【０３７１】
また、使用した装置では、評価対象面の情報のみならず、該評価対象面の奥行き方向（本評価では、Ｑ＝１０ｍｍの部分）の情報も含まれる。このため、この評価では、評価対象面から奥行き方向１０ｍｍ分までの、いわば応力値が積分された結果が得られる。
【０３７２】
図３５に示すように、サンプルＡでは、３つの外表面、すなわち上下２つの主表面と、幅１０ｍｍ×厚さ１．３ｍｍの端面（以下、「第２の端面」という）において、大きな圧縮応力が存在している。特に、「第２の端面」には、厚さ方向の位置によらず全体にわたって大きな圧縮応力が存在している。
【０３７３】
また、図３６に示すように、サンプルＢの場合も、３つの外表面の全てにおいて、大きな圧縮応力が存在している。
【０３７４】
一方、図３７に示すように、サンプルＣの場合は、上下２つの主表面には、大きな圧縮応力が存在しているものの、第２の端面の、特に厚さ方向の中心部分には、実質的に圧縮応力が存在していない。
【０３７５】
このように、サンプルＡの第２の端面には、厚さ方向全体にわたって、サンプルＢの端面と同程度の圧縮応力が存在していることがわかった。
【０３７６】
（カリウムイオンの分析）
次に、各サンプルＡ〜Ｃを用いて、第１の端面におけるカリウムイオン濃度の分析を行った。具体的には、各サンプルの第１の端面を対象に、ＥＤＸ法（エネルギー分散型Ｘ線分光法：Ｅｎｅｒｇｙ  Ｄｉｓｐｅｒｓｉｖｅ  Ｘ−ｒａｙ  Ｓｐｅｃｔｒｏｍｅｔｒｙ）を用いたライン分析を実施した。
【０３７７】
図３８〜図４０には、それぞれのサンプルで得られた濃度分析の結果を示す。なお、これらの図において、横軸は、第１の端面における第１の主表面からの距離であり、この距離は、０（第１の主表面）から、１３００μｍ（第２の主表面）まで変化する。また、縦軸（左軸）は、シリコンイオンで規格化したカリウムイオンの濃度（原子比）である。図３８および図３９においては、参考のため、右縦軸に、カリウムイオンの侵入深さのプロファイルを示している。この侵入深さは、ＥＤＸ法により測定された、第１の端面に垂直な方向でのカリウムイオンの侵入深さを表している。すなわち、この値は、第１の端面において、前述のように定義される距離の方向に沿った各位置で測定された、第１の端面からの深さ方向におけるカリウムイオンの侵入深さを表している。
【０３７８】
なお、これらの分析は、各サンプルの第１の端面のいくつかの位置で実施したが、得られる結果は、ほぼ同じであった。
【０３７９】
図３８の結果から、サンプルＡの場合、第１の端面におけるカリウムイオンの濃度は、第１の主表面から第２の主表面に沿って、略放物線状のプロファイルを示すことがわかる。すなわち、カリウムイオン濃度は、第１の主表面側および第２の主表面側では高く、両主表面の中間部分では、低くなる傾向にある。
【０３８０】
ここで、サンプルＡの製造に用いたガラス基板に元来含まれるカリウムイオン濃度（Ｋ／Ｓｉ）は、バルク濃度で０．１１８、すなわち約０．１２である。一方、図３８のプロファイルにおいて、カリウムイオン濃度の最小値（深さ約６５０μｍでの値）は、０．１９〜０．２０である。従って、サンプルＡの場合、第１の端面には、全体にわたって、カリウムイオンが導入されていると言える。なお、このことは、カリウムイオンの侵入深さが第１の主表面からの距離にあまり依存しておらず、距離が６５０μｍの位置においても、カリウムイオンが２０μｍ程度まで導入されていることからも明らかである。ここで、Ｋ／Ｓｉのバルク濃度に対する、プロファイルのＫ／Ｓｉの最小値の比は、１．６である。
【０３８１】
図３９には、サンプルＢの場合の分析結果を示す。サンプルＢの場合、第１の端面は、第１の主表面および第２の主表面と同様に、化学強化されている。従って、カリウムイオン濃度は、横軸の距離に依存せず、いずれの距離においても、ほぼ一定の高い値を示す。
【０３８２】
一方、図４０に示すように、サンプルＣの場合は、ガラス基板に対して化学強化処理を実施してから、サンプルを切り出しているため、第１の端面には、カリウムイオンがほとんど導入されていない。すなわち、カリウムイオン濃度は、横軸の距離によらず、ガラス基板に元来含まれていたカリウムイオンの濃度である０．１２に等しくなっている。
【０３８３】
このように、サンプルＡでは、化学強化処理後にサンプルを採取しているにも関わらず、端面にカリウムイオンが導入されていることが確認された。
【０３８４】
（強度評価）
次に、各サンプルＡ〜Ｃを用いて、４点曲げ試験による強度評価を行った。
【０３８５】
４点曲げ試験は、以下の２通りの方法（平曲げ試験および縦曲げ試験）で実施した。
【０３８６】
（平曲げ試験）
図４１には、平曲げ試験装置の構成を模式的に示す。
【０３８７】
図４１に示すように、平曲げ試験装置９００は、１組の支点部材９２０と、１組の荷重部材９３０とを有する。支点部材９２０の中心間距離Ｌ１は、３０ｍｍであり、荷重部材９３０の中心間距離Ｌ２は、１０ｍｍである。支点部材９２０および荷重部材９３０は、試験に供されるサンプルの幅（１０ｍｍ）に比べて、十分に長い全長（Ｙ方向の長さ）を有する。
【０３８８】
試験の際には、２つの支点部材９２０の上に、サンプル９１０が水平に配置される。サンプル９１０は、それぞれの第２の端面９１８が、両支点部材９２０の中心から、等しい距離となるように配置される。また、サンプル９１０は、第１の主表面９１２または第２の主表面９１４が下向きになるようにして配置される。
【０３８９】
次に、２つの荷重部材９３０が、両者の中心がサンプル９１０の中心と対応するようにして、サンプル９１０の上方に配置される。
【０３９０】
次に、荷重部材９３０をサンプル９１０に押し付けることにより、サンプル９１０の上部から、サンプル９１０に荷重が印加される。ヘッド速度は、５ｍｍ／分である。試験の際の室内の温度は約２３℃及び相対湿度は約６０％である。このような試験により、サンプル９１０が破断した際の荷重から求められる最大引張応力を、平曲げ破断応力とする。
【０３９１】
（縦曲げ試験）
図４２には、縦曲げ試験装置の構成を模式的に示す。
【０３９２】
図４２に示すように、縦曲げ試験装置９５０は、１組の支点部材９７０と、１組の荷重部材９８０とを有する。支点部材９７０の中心間距離Ｌ１は、５０ｍｍであり、荷重部材９８０の中心間距離Ｌ２は、２０ｍｍである。支点部材９７０および荷重部材９８０は、試験に供されるサンプルの厚さ（１．３ｍｍ）に比べて、十分に長い全長（Ｙ方向の長さ）を有する。
【０３９３】
試験の際には、２つの支点部材９７０の上に、サンプル９１０が水平に配置される。サンプル９１０は、それぞれの第２の端面９１８が、両支点部材９７０の中心から、等しい距離となるように配置される。また、サンプル９１０は、第１の端面９１６が上向きになるようにして配置される。サンプル９１０は、倒れないように支持される。この支持において、サンプル９１０と支持するための部材との間で摩擦が発生しないようにする。
【０３９４】
次に、２つの荷重部材９８０が、両者の中心がサンプル９１０の中心と対応するようにして、サンプル９１０の上方に配置される。
【０３９５】
次に、荷重部材９８０をサンプル９１０に押し付けることにより、サンプル９１０の上部から、サンプル９１０に荷重が印加される。ヘッド速度は、１ｍｍ／分である。試験の際の室内の温度は約２３℃及び相対湿度は約６０％である。このような試験により、サンプル９１０が破断した際の荷重から求められる最大引張応力を、縦曲げ破断応力とする。
【０３９６】
（試験結果）
図４３には、サンプルＡ〜Ｃにおいて得られた平曲げ試験の結果（ワイブル分布図）をまとめて示す。図中の各サンプルでのワイブルプロットに対するフィッティングによる直線は、最小二乗法によって求めた。
【０３９７】
図４３に示すように、サンプルＣでは、破断応力があまり高くはなく、良好な強度を示さないことがわかった。これに対して、サンプルＡおよびサンプルＢでは、ほぼ同等の良好な強度を示すことがわかった。
【０３９８】
なお、一般に、ワイブル分布図において、直線の傾きは、サンプル間のばらつきと相関することが知られている。すなわち、サンプル間のばらつきが少ないほど、直線の傾きは急になると言える。
【０３９９】
図４３に示す結果では、サンプルＡの直線の傾きは、サンプルＢに比べて急になっている。従って、サンプルＡでは、サンプルＢに比べて、サンプル間の強度のばらつきが少ないと言える。この理由は、サンプルＡにおいて、その端部となる内部ボイド列が、化学強化工程中においてガラス自身で覆われているため、傷が付きにくく、強度のバラツキが少なくなるためである。
【０４００】
次に、図４４には、サンプルＡ〜Ｃにおいて得られた縦曲げ試験の結果（ワイブル分布図）をまとめて示す。図中の各サンプルでのワイブルプロットに対するフィッティングによる直線は、最小二乗法によって求めた。
【０４０１】
図４４に示すように、サンプルＣでは、破断応力があまり高くはなく、良好な強度を示さないことがわかった。これに対して、サンプルＡおよびサンプルＢでは、良好な強度を示すことがわかった。サンプルＡの破断応力がサンプルＢの破断応力よりも若干低いのは、前述した第１の端面における化学強化処理によるカリウムイオン濃度の違いがあるためである。
【０４０２】
また、前述のように、サンプルＡの直線の傾きは、サンプルＢに比べて急になっていることから、サンプルＡでは、サンプルＢに比べて、サンプル間の強度のばらつきが少ないと言える。この理由は、サンプルＡにおいて、その端部となる内部ボイド列が、化学強化工程中においてガラス自身で覆われているため、傷が付きにくく、強度のバラツキが少なくなるためである。
【０４０３】
以上のように、サンプルＡでは、ガラス基板の化学強化処理の際に、端面にカリウムイオンが導入されること、およびその結果として、サンプルＡは、良好な強度を示すことが確認された。
【０４０４】
（他の実施例）
前述の（サンプルＡの製造方法）に示したような方法で、３種のサンプルＥ、ＦおよびＧを製造した。
【０４０５】
ただし、サンプルＥは、厚さｔが０．５ｍｍのガラス基板（ガラス素材）から製造した、また、サンプルＦは、厚さｔが０．８５ｍｍのガラス基板（ガラス素材）から製造した。これに対して、サンプルＧは、厚さｔが１．３ｍｍのガラス基板（ガラス素材）から製造した。すなわち、サンプルＧは、サンプルＡと同じ方法により製造した。
【０４０６】
各サンプルＥ〜Ｇに対して、ＥＰＭＡ法（電子プローブ・マイクロ・アナライザー：Ｅｌｅｃｔｒｏｎ  Ｐｒｏｂｅ  Ｍｉｃｒｏ  Ａｎａｌｙｚｅｒ）を用いて、前述の「第１の端面」におけるカリウムイオン濃度の分析を行った。
【０４０７】
分析は、第１の端面のうち、以下の３箇所で実施した：
ガラス素材の第１の主表面に対応するいずれかの位置、すなわち長さ６０ｍｍの一方の辺に対応するいずれかの位置（「測定領域１」という）、
ガラス素材の第１の主表面に対応する位置から、サンプルの厚さ方向（ガラス素材の第２の主表面に向かう方向）に沿って１／４だけ移動したいずれかの位置（「測定領域２」という）、および
ガラス素材の第１の主表面に対応する位置から、サンプルの厚さ方向に沿って１／２だけ移動したいずれかの位置（「測定領域３」という）。
【０４０８】
以下の表１には、サンプルＥ〜Ｇの各測定領域で得られたカリウム濃度の分析結果を示す。
【０４０９】
【表１】
0006673089.tif 000002
カリウムイオン濃度は、シリコンイオンで規格化したカリウムイオンの濃度（原子比）、すなわちＣｓで示した。なお、厳密には、各測定領域の中でも、各測定領域の表面に対して、直交する深さ方向（サンプルの幅方向）にわずかに入った表面の近傍で、カリウムイオン濃度は最大となる。そこで、ここでは、各測定領域において、表面の近傍でＫの分析値が最大となる位置におけるＣｓ値を、その測定領域におけるＣｓとして採用した。
【０４１０】
なお、ＥＰＭＡ法で得られるＣｓの値は、前述のＥＤＸ法の結果とは異なる場合がある。しかしながら、プロファイルの評価にあたっての影響はない。
【０４１１】
また、表１には、各測定領域におけるカリウムイオンの侵入深さの値を同時に示した。この侵入深さは、深さ方向（サンプルの幅方向）に沿った、第１の端面からのカリウムイオンの変化がなくなる侵入深さを表す。
【０４１２】
さらに、表１には、測定領域３において計算された、バルクのＣｓに対する各測定領域のＣｓの比（以下、「Ｃｓ比」という）を示した。
【０４１３】
表１の結果から、サンプルＥ〜Ｇでは、第１の端面全体にカリウムイオンが導入されていること、およびカリウムイオンの濃度は、厚さの中央部分から第１の主表面に向かって増加するプロファイルを示すことが確認された。さらに、第１の端面におけるカリウムイオンの濃度は、サンプルに元来含まれるカリウムイオン濃度（バルク濃度）よりも、１．８倍以上大きいことが確認された。
【符号の説明】
【０４１４】
１１０      ガラス素材
１１２      第１の主表面
１１４      第２の主表面
１１６      端面
１３０、１３１、１３２  面内ボイド領域
１３８      表面ボイド
１３８Ａ、１３８Ｂ  表面ボイド列
１５０      内部ボイド列
１５８      ボイド
１６０、１６１、１６２  ガラスピース
１７０      仮想端面
１７５      ガラス板
１８０      ガラス物品
１８６      端面
２００      装置
２１０      台座
２２０      ローラ
２５０      装置
２６０      シート状部材
２７０      支持部材
３８０      第１のガラス物品
３８２      第１の主表面
３８４      第２の主表面
３８６（３８６−１〜３８６−４）  端面
４１５      第１のガラス板
４１７      第１の主表面
４１９      第２の主表面
４２０（４２０−１〜４２０−４）  端面
４３１      面内ボイド領域
４６１      ガラスピース
８００      ガラス基板
８０２      第１の主表面
８３１、８３２  面内ボイド領域
８８０      サンプル
９００      平曲げ試験装置
９１０      サンプル
９１２      第１の主表面
９１４      第２の主表面
９１８      第２の端面
９２０      支点部材
９３０      荷重部材
９５０      縦曲げ試験装置
９１６      第１の端面
９１８      第２の端面
９７０      支点部材
９８０      荷重部材
１０７０    接続線
１０８０    分断用ライン
１０８２    リリースライン
１０８４    製品ライン
１１００    第１１のガラス板
１１１２    第１の主表面
１１１４    第２の主表面
１１１６    第１の端面
１１１７    第２の端面
１１１８    第３の端面
１１１９    第４の端面
１１２０    Ｘ方向の分断用ライン
１１２１    レーザ改質領域
１１２５    Ｙ方向の分断用ライン
１１３０    Ｘ方向の製品ライン
１１３２    Ｘ方向のリリースライン
１１３２ａ  Ｘ方向の第１のリリースライン
１１３２ｂ  Ｘ方向の第１のリリースライン
１１３５    Ｙ方向の製品ライン
１１３７    Ｙ方向のリリースライン
１１３７ａ  Ｙ方向の第１のリリースライン
１１３７ｂ  Ｙ方向の第１のリリースライン
１１３９    表面ボイド
１１３９ｄ  欠落部分
１１４６    第１の接続線
１１４７    第２の接続線
１１４８    第３の接続線
１１４９    第４の接続線
１１６０    ガラス物品
１２００    第２のガラス板
１２１２    第１の主表面
１２１４    第２の主表面
１２１６    第１の端面
１２１７    第２の端面
１２１８    第３の端面
１２１９    第４の端面
２２０    分断用ライン
１２２０−１〜１２２０−３  分断用ライン
１２３０    製品ライン
１２３０−１〜１２３０−３  製品ライン
１２３２    Ｘ方向のリリースライン
１２３２ａ  Ｘ方向の第１のリリースライン
１２３２ｂ  Ｘ方向の第２のリリースライン
１２３２−１〜１２３２−３  Ｘ方向のリリースライン
１２３７    Ｙ方向のリリースライン
１２３７ａ  Ｙ方向の第１のリリースライン
１２３７ｂ  Ｙ方向の第２のリリースライン
１２３７−１〜１２３７−３  Ｙ方向のリリースライン
１２４６    第１の接続線
１２４７    第２の接続線
１２４８    第３の接続線
１２４９    第４の接続線
１２６０    ガラス物品
１３００    第３のガラス板
１３１２    第１の主表面
１３１４    第２の主表面
１３１６    第１の端面
１３１７    第２の端面
１３１８    第３の端面
１３１９    第４の端面
１３２０    Ｘ方向の分断用ライン
１３２５    Ｙ方向の分断用ライン
１３３０    Ｘ方向の製品ライン
１３３２ａ  Ｘ方向の第１のリリースライン
１３３２ｂ  Ｘ方向の第２のリリースライン
１３３５    Ｙ方向の製品ライン
１３３７ａ  Ｙ方向の第１のリリースライン
１３３７ｂ  Ｙ方向の第２のリリースライン
１３４６    第１の接続線
１３４７    第２の接続線
１３４８    第３の接続線
１３４９    第４の接続線
１３６０    ガラス物品
１９１０    ガラス素材
１９１２    第１の主表面
１９１４    第２の主表面
１９１６    第１の端面
１９１７    第２の端面
１９１８    第３の端面
１９１９    第４の端面
１９２０    Ｘ方向における分断用ライン
１９２１    レーザ改質領域
１９２５    Ｙ方向における分断用ライン
１９３０    Ｘ方向における製品ライン
１９３２    Ｘ方向におけるリリースライン
１９３５    Ｙ方向における製品ライン
１９３７    Ｙ方向におけるリリースライン
１９３９    表面ボイド
１９４６    第１の接続線
１９４７    第２の接続線
１９４８    第３の接続線
１９４９    第４の接続線
１９５０    内部改質列
１９５８    ボイド
【図１】
0006673089.tif 000003
【図２】
0006673089.tif 000004
【図３】
0006673089.tif 000005
【図４】
0006673089.tif 000006
【図５】
0006673089.tif 000007
【図６】
0006673089.tif 000008
【図７】
0006673089.tif 000009
【図８】
0006673089.tif 000010
【図９】
0006673089.tif 000011
【図１０】
0006673089.tif 000012
【図１１】
0006673089.tif 000013
【図１２】
0006673089.tif 000014
【図１３】
0006673089.tif 000015
【図１４】
0006673089.tif 000016
【図１５】
0006673089.tif 000017
【図１６】
0006673089.tif 000018
【図１７】
0006673089.tif 000019
【図１８】
0006673089.tif 000020
【図１９】
0006673089.tif 000021
【図２０】
0006673089.tif 000022
【図２１】
0006673089.tif 000023
【図２２】
0006673089.tif 000024
【図２３】
0006673089.tif 000025
【図２４】
0006673089.tif 000026
【図２５】
0006673089.tif 000027
【図２６】
0006673089.tif 000028
【図２７】
0006673089.tif 000029
【図２８】
0006673089.tif 000030
【図２９】
0006673089.tif 000031
【図３０】
0006673089.tif 000032
【図３１】
0006673089.tif 000033
【図３２】
0006673089.tif 000034
【図３３】
0006673089.tif 000035
【図３４】
0006673089.tif 000036
【図３５】
0006673089.tif 000037
【図３６】
0006673089.tif 000038
【図３７】
0006673089.tif 000039
【図３８】
0006673089.tif 000040
【図３９】
0006673089.tif 000041
【図４０】
0006673089.tif 000042
【図４１】
0006673089.tif 000043
【図４２】
0006673089.tif 000044
【図４３】
0006673089.tif 000045
【図４４】
0006673089.tif 000046